(57)【要約】  OLEDデバイスは、カソードと、アノードと、その間にあって、少なくとも1種類の電子輸送共同ホストと少なくとも1種類の正孔輸送共同ホストの混合物を含むホストの中に配置されたリン光発光化合物を含有する発光層（LEL）とを備えていて、そのLELのカソード側に隣接して電子輸送層が存在するとともに、カソードに隣接して複素芳香族化合物を含むEILが存在している。
2009535812.tif 000002
【特許請求の範囲】
【請求項１】
カソードと、アノードと、その間にあって、少なくとも1種類の電子輸送共同ホストと少なくとも1種類の正孔輸送共同ホストの混合物を含むホストの中に配置されたリン光発光化合物を含有する発光層（LEL）とを備えていて、そのLELのカソード側に隣接して電子輸送層が存在するとともに、上記カソードに隣接して複素芳香族化合物を含むEILが存在しているOLEDデバイス。
【請求項２】
上記各共同ホスト材料の三重項エネルギーが、上記リン光発光化合物の三重項エネルギーよりも大きい、請求項1に記載のデバイス。
【請求項３】
上記正孔輸送共同ホストが、一般式：
【化１】
2009535812.tif 000081
で表わされる（ただし、
nは1〜4の整数であり；
Qは、-N、-C、フェニル基、ビフェニル基、アリール基のいずれかであり；
R1は、フェニル基、ビフェニル基、アリール基、単結合のいずれかであり；
R2〜R7は、独立に、水素、アルキル基、フェニル基、アリールアミン基、カルバゾール基のいずれかである）、請求項1に記載のデバイス。
【請求項４】
上記正孔輸送共同ホストが、一般式：
【化２】
2009535812.tif 000082
で表わされる（ただし、
Lは、C、フェニル、置換されたフェニルのいずれかであり、
R1とR2は、独立に置換基を表わすが、R1とR2が合わさって環を形成してもよく；
nは1または0であり；
Ar1〜Ar4は、独立に選択された芳香族基を表わし；
R3〜R10は、独立に、水素、アルキル基、アリール基のいずれかを表わす）、請求項1に記載のデバイス。
【請求項５】
上記正孔輸送共同ホストの選択が、
4,4'-ビス[N-(1-ナフチル)-N-フェニルアミノ]ビフェニル（NPB）；
4,4'-ビス[N-(1-ナフチル)-N-(2-ナフチル)アミノ]ビフェニル（TNB）；
4,4'-ビス[N-(3-メチルフェニル)-N-フェニルアミノ]ビフェニル（TPD）；
4,4'-ビス-ジフェニルアミノ-テルフェニル；
2,6,2',6'-テトラメチル-N,N,N',N'-テトラフェニル-ベンジジン；
4,4',4"-トリス[(3-メチルフェニル)フェニルアミノ]トリフェニルアミン（MTDATA）；
4,4',4"-トリス(N,N-ジフェニルアミノ)トリフェニルアミン（TDATA）；
N,N-ビス[2,5-ジメチル-4-[(3-メチルフェニル)フェニルアミノ]フェニル]-2,5-ジメチル-N'-(3-メチルフェニル)-N'-フェニル-1,4-ベンゼンジアミン；
1,1-ビス(4-(N,N-ジ-p-トリルアミノ)フェニル)シクロヘキサン（TAPC）；
1,1-ビス(4-(N,N-ジ-p-トリルアミノ)フェニル)シクロペンタン；
4,4'-(9H-フルオレン-9-イリデン)ビス[N,N-ビス(4-メチルフェニル)]-ベンゼンアミン；
1,1-ビス(4-(N,N-ジ-p-トリルアミノ)フェニル)-4-フェニルシクロヘキサン；
1,1-ビス(4-(N,N-ジ-p-トリルアミノ)フェニル)-4-メチルシクロヘキサン；
1,1-ビス(4-(N,N-ジ-p-トリルアミノ)フェニル)-3-フェニルプロパン；
ビス[4-(N,N-ジエチルアミノ)-2-メチルフェニル](4-メチルフェニル)メタン（MPMP）；
ビス[4-(N,N-ジエチルアミノ)-2-メチルフェニル](4-メチルフェニル)エタン；
(4-ジエチルアミノフェニル)トリフェニルメタン；
ビス(4-ジエチルアミノフェニル)ジフェニルメタン；
4-(9H-カルバゾル-9-イル)-N,N-ビス[4-(9H-カルバゾル-9-イル)-フェニル]-ベンゼンアミン（TCTA）；
4-(3-フェニル-9H-カルバゾル-9-イル)-N,N-ビス[4-(3-フェニル-9H-カルバゾル-9-イル)フェニル]-ベンゼンアミン；
9,9'-[5'-[4-(9H-カルバゾル-9-イル)フェニル][1,1':3',1"-テルフェニル]-4,4"-ジイル]ビス-9H-カルバゾール；
9,9'-(2,2'-ジメチル[1,1'-ビフェニル]-4,4'-ジイル)ビス-9H-カルバゾール（CDBP）；
9,9'-[1,1'-ビフェニル]-4,4'-ジイルビス-9H-カルバゾール（CBP）；
9,9'-(1,3-フェニレン)ビス-9H-カルバゾール（mCP）；
9,9'-(1,4-フェニレン)ビス-9H-カルバゾール；
9,9',9"-(1,3,5-ベンゼントリイル)トリス-9H-カルバゾール；
9,9'-(1,4-フェニレン)ビス[N,N,N',N'-テトラフェニル-9H-カルバゾール-3,6-ジアミン]；
9-[4-(9H-カルバゾル-9-イル)フェニル]-N,N-ジフェニル-9H-カルバゾール-3-アミン；
9,9'-(1,4-フェニレン)ビス[N,N-ジフェニル-9H-カルバゾール-3-アミン]；
9-[4-(9H-カルバゾル-9-イル)フェニル]-N,N,N',N'-テトラフェニル-9H-カルバゾール-3,6-ジアミン；
テトラフェニル-p-フェニレンジアミン（TPPD）
からなるグループの中からなされる、請求項1に記載のデバイス。
【請求項６】
上記電子輸送共同ホストの選択が、
【化３】
2009535812.tif 000083
（ただし、
nは2〜8の整数であり；
Zは、O、NR、Sのいずれかであり；
RとR1は、炭素原子が1〜24個のアルキル；アリール、またはヘテロ原子で置換されたアリールで炭素原子が5〜20個のもの；ハロ；縮合芳香族環を完成させるのに必要な原子の中から独立に選択され；
Xは、炭素、アルキル基、アリール基、複素環基からなるグループの中から選択された結合単位である）と、
【化４】
2009535812.tif 000084
（ただし、
mは0〜5の整数であり；
それぞれのxは0〜4の整数であり；
yは0〜3の整数であり；
R2とR3は、水素；炭素原子が1〜24個のアルキル；アリール、またはヘテロ原子で置換されたアリールで炭素原子が5〜20個のもの；ハロ；縮合芳香族環を完成させるのに必要な原子の中から独立に選択される）と、
【化５】
2009535812.tif 000085
（ただし、
それぞれのzは0〜5の整数であり；
それぞれのR4は、水素；炭素原子が1〜24個のアルキル；アリール、またはヘテロ原子で置換されたアリールで炭素原子が5〜20個のもの；ハロ；縮合芳香族環を完成させるのに必要な原子の中から独立に選択される）と、
【化６】
2009535812.tif 000086
（ただし、
それぞれのR5はCNであり；
それぞれのpは0〜5の整数であり；
すべてのpの和は1よりも大きい）と、
【化７】
2009535812.tif 000087
（ただし、
R2は電子供与基を表わし；
R3とR4は、それぞれ独立に、水素または電子供与置換基を表わし；
R5、R6、R7は、それぞれ独立に、水素または電子受容基を表わし；
Lは酸素によってアルミニウムに結合した芳香族部分であり、その芳香族部分が置換基で置換されることでLが7〜24個の炭素原子を持つようにすることができる）の中からなされる、請求項1に記載のデバイス。
【請求項７】
上記電子輸送共同ホストの選択が、
【化８】
2009535812.tif 000088
【化９】
2009535812.tif 000089
の中からなされる、請求項6に記載のデバイス。
【請求項８】
上記電子輸送層が、上記電子輸送共同ホストのLUMOレベルよりも0.4eV以上は低くないLUMOレベルを有する材料を含む、請求項1に記載のデバイス。
【請求項９】
上記電子輸送層が芳香族炭化水素材料を含む、請求項1に記載のデバイス。
【請求項１０】
上記電子輸送層が、ジアリールアミノアントラセン：
【化１０】
2009535812.tif 000090
（ただし、
それぞれのR1は、独立に、Hであるか、アリールアミン基、アルキルアミン基、アルキル基、アリール基、ヘテロアリール基の中から選択された置換基であり、少なくとも1つのR1は置換基であり；
それぞれのR2とR3は、アルキル基、アリール基、ヘテロアリール基、フルオロ基、アリールアミン基、アルキルアミン基、シアノ基の中から独立に選択されるが、これらの基が合わさって縮合環を形成してもよく；
それぞれのmは、0〜5の中から独立に選択された整数であり；
nは、0〜4の中から独立に選択された整数であり；
Xは、0〜3の中から独立に選択された整数である）を含む、請求項1に記載のデバイス。
【請求項１１】
上記電子輸送層が、
【化１１】
2009535812.tif 000091
で表わされるアントラセン（ただし、
R1は、H、アリールアミン基、アルキルアミン基、アルキル基、アリール基、ヘテロアリール基の中から選択され；
それぞれのR2とR3は、アルキル基、アリール基、ヘテロアリール基、フルオロ基、アリールアミン基、アルキルアミン基、シアノ基の中から独立に選択されるが、これらの基が互いに合わさって縮合環を形成してもよく；
それぞれのmは、0〜5の中から独立に選択された整数であり；
それぞれのnは、0〜4の中から独立に選択された整数である）を含む、請求項1に記載のデバイス。
【請求項１２】
上記電子輸送層が、2-t-ブチル-9,10-ジ(2-ナフチル)アントラセン；2-フェニル-9,10-ジ(2-ナフチル)アントラセン；9-(2-ナフチル)-10-(1,1'-ビフェニル)-アントラセン；7,8,9,10-テトラフェニルフルオランテン；3,7,8,9,10-ペンタフェニルフルオランテン；7,8,10-トリフェニルフルオランテン；8-[1,1'-ビフェニル]-4-イル-7,10-ジフェニルフルオランテン；1,2,3,4-テトラフェニルナフタレン；ペリレン；2,5,8,11-テトラ-t-ブチルペリレン；ピレン；
【化１２】
2009535812.tif 000092
【化１３】
2009535812.tif 000093
【化１４】
2009535812.tif 000094
からなるグループの中から選択した化合物を含む、請求項1に記載のデバイス。
【請求項１３】
上記複素芳香族EIL層の化合物が、5員または6員の窒素含有複素環を有する、請求項1に記載のデバイス。
【請求項１４】
上記複素芳香族EIL層の化合物の選択が、
1）
【化１５】
2009535812.tif 000095
（ただし、
それぞれのR5は、水素、アルキル基、アリール基の中から独立に選択され、少なくとも1つのR5は、アリールまたは置換されたアリールである）と；
2）
【化１６】
2009535812.tif 000096
（ただし、
nは2〜8の整数であり；
Zは、O、NR、Sのいずれかであり；
RとR1は、炭素原子が1〜24個のアルキル；アリール、またはヘテロ原子で置換されたアリールで炭素原子が5〜20個のもの；ハロ；縮合芳香族環を完成させるのに必要な原子の中から独立に選択され；
xは、炭素、アルキル、アリール、置換されたアルキル、置換されたアリール、複素環、置換された複素環からなるグループの中から選択された結合単位である）と；
3）
【化１７】
2009535812.tif 000097
（ただし、
R2、R3、R4は、水素、アルキル、置換されたアルキル、アリール、置換されたアリール、ヘテロアリール、置換されたヘテロアリールの中から独立に選択される）と；
4）
【化１８】
2009535812.tif 000098
（ただし、
R6とR7は独立に選択された置換基だが、隣り合った置換基が合わさって環基を形成してもよく；
eとfは、独立に0〜4の整数である）と；
5）
【化１９】
2009535812.tif 000099
（ただし、
Mは、Li、Al、Gaからなるグループの中から選択され；
R8とR9は独立に選択された置換基だが、隣り合った置換基が合わさって環基を形成してもよく；
hとiは、独立に0〜3の整数であり；
jは1〜6の整数である）とからなるグループの中からなされる、請求項13に記載のデバイス。
【請求項１５】
上記複素芳香族EIL化合物を含む層の厚さが40nmを越えない、請求項1に記載のデバイス。
【発明の詳細な説明】
【技術分野】
【０００１】
本発明は、エレクトロルミネッセンス（EL）デバイスに関する。より詳細には、本発明は、電子注入層を有するリン光デバイスに関する。
【背景技術】
【０００２】
有機エレクトロルミネッセンス（EL）デバイスは20年以上前から知られているが、性能が限られているため、望ましい多くの用途にとっての障害となっていた。最も単純な形態の有機ELデバイスは、正孔を注入するためのアノードと、電子を注入するためのカソードと、これら電極に挟まれていて、電荷の再結合をサポートして光を発生させる有機媒体とで構成されている。このようなデバイスは、一般に有機発光ダイオード、またはOLEDとも呼ばれる。初期の代表的な有機ELデバイスは、1965年3月9日に付与されたGurneeらのアメリカ合衆国特許第3,172,862号；1965年3月9日に付与されたGurneeのアメリカ合衆国特許第3,173,050号；Dresner、「アントラセンにおける二重注入エレクトロルミネッセンス」、RCA Review、第30巻、322〜334ページ、1969年；1973年1月9日に付与されたDresnerのアメリカ合衆国特許第3,710,167号である。これらデバイスの有機層は、通常は多環芳香族炭化水素で構成されているために非常に厚かった（1μmよりもはるかに厚い）。その結果、動作電圧が非常に大きくなり、100Vを超えることがしばしばあった。
【０００３】
より最近の有機ELデバイスは、アノードとカソードに挟まれた極めて薄い層（例えば1.0μm未満）からなる有機EL素子を含んでいる。この明細書では、“有機EL素子”という用語に、アノード電極とカソード電極に挟まれたいろいろな層が含まれる。厚さを薄くして有機層の抵抗値を小さくすることで、デバイスがはるかに低電圧で動作できるようになった。アメリカ合衆国特許第4,356,429号に初めて記載された基本的な2層ELデバイス構造では、EL素子のアノードに隣接する一方の有機層は正孔を輸送するように特別に選択されているため、正孔輸送層と呼ばれ、他方の有機層は電子を輸送するように特別に選択されているため、電子輸送層と呼ばれる。有機EL素子の内部で注入された正孔と電子が再結合することで効率的なエレクトロルミネッセンスが出る。
【０００４】
正孔輸送層と電子輸送層の間に有機発光層（LEL）を含む3層有機ELデバイスも提案されている。それは例えば、 Tangら（J. Applied Physics、第65巻、3610〜3616ページ、1989年）によって開示されているものである。発光層は、一般に、ゲスト材料をドープされたホスト材料からなる。さらに、アメリカ合衆国特許第4,769,292号には、正孔注入層（HIL）と、正孔輸送層（HTL）と、発光層（LEL）と、電子輸送／注入層（ETL）とを備える4層EL素子が提案されている。これらの構造によってデバイスの効率が向上した。
【０００５】
OLEDデバイスにおいて有用であることが報告されている多くの発光材料は、その励起した一重項状態から蛍光による光を出す。励起した一重項状態は、OLEDデバイスの中で形成されるエキシトンがそのエネルギーをドーパントの励起状態に移動させるときに生じる。しかしELデバイスの中で発生したエキシトンのわずか25％しか一重項エキシトンでないと一般に考えられている。残るエキシトンは三重項であり、そのエネルギーをドーパントの励起した一重項に容易に移動させることはできない。その結果として効率が大きく損なわれる。なぜならエキシトンの75％は発光プロセスで利用されないからである。
【０００６】
三重項エキシトンは、励起した三重項状態のエネルギーが十分に低い場合にそのエネルギーをドーパントに移動させることができる。ドーパントの三重項状態が発光性だと、ドーパントはリン光を発生させることができる。多くの場合、一重項エキシトンもそのエネルギーを同じドーパントの一重項最低励起状態に移動させることができる。励起した一重項状態は、項間交差プロセスによってしばしば緩和することができ、発光性三重項励起状態になる。したがってホストとドーパントを適切に選択することにより、OLEDデバイスの中で生成される一重項エキシトンと三重項エキシトンの両方からのエネルギーを回収し、非常に効率的なリン光を発生させることが可能である。
【０００７】
発光層は、一般に、ホスト材料とドーパントからなる。しかし最近の進歩により、2種類以上のホスト材料を含むLELを用いると改善されたエレクトロルミネッセンス・デバイスが得られる可能性のあることがわかっている。
【０００８】
電子輸送層の特性は、エレクトロルミネッセンス・デバイスの動作電圧を決定する上で特に重要である。混合物または層構造を含む電子輸送層は、低電圧のエレクトロルミネッセンス・デバイスにとって有用であることがしばしばある。2つ以上の層からなる電子輸送機能を持つデバイスは、日本国特開2003/38377、アメリカ合衆国特許出願公開2005/0025993、2005/0019604、2005/013388に示されている。
【発明の開示】
【発明が解決しようとする課題】
【０００９】
こうした進歩にもかかわらず、動作電圧が低くて輝度効率が高いリン光エレクトロルミネッセンス・デバイスになる新しいデバイス構造が相変わらず必要とされている。
【課題を解決するための手段】
【００１０】
本発明により、カソードと、アノードと、その間にあって、少なくとも1種類の電子輸送共同ホストと少なくとも1種類の正孔輸送共同ホストの混合物を含むホストの中に配置されたリン光発光化合物を含有する発光層（LEL）とを備えていて、そのLELのカソード側に隣接して電子輸送層が存在するとともに、カソードに隣接して複素芳香族化合物を含むEILが存在しているOLEDデバイスが提供される。
【発明の効果】
【００１１】
本発明のデバイスは、改善されたエレクトロルミネッセンス特性（例えば低下した動作電圧、高い輝度効率）を示す。
【発明を実施するための最良の形態】
【００１２】
本発明は全体として上記のようにまとめられる。
【００１３】
一実施態様では、電子輸送層（ETL）は、主要成分として芳香族炭化水素または複素芳香族炭化水素を含んでいる。電子注入層（EIL）の材料は複素芳香族化合物である。この複素芳香族化合物は、ETLの主要な化合物とは異なっている。
【００１４】
それぞれの共同ホスト材料の三重項エネルギーは、一般に、リン光発光化合物の三重項エネルギーよりも大きい。三重項エネルギーのレベルがこのようになっていると、リン光発光化合物への三重項エネルギーの移動が促進されて光が発生する。
【００１５】
一実施態様では、正孔輸送共同ホストは、一般式：
【化１】
2009535812.tif 000003
で表わされる。ただし、nは1〜4の整数であり；Qは、N、C、フェニル、置換されたフェニル、ビフェニル、置換されたビフェニル、アリール、置換されたアリールのいずれかであり；R1は、フェニル、置換されたフェニル、ビフェニル、置換されたビフェニル、アリール、置換されたアリール、単結合のいずれかであり；R2〜R7は、独立に、水素、アルキル、フェニル、置換されたフェニル、アリールアミン、カルバゾール、置換されたカルバゾールのいずれかである。
【００１６】
別の一実施態様では、正孔輸送共同ホストは、一般式：
【化２】
2009535812.tif 000004
で表わされる。ただし、Lは、C、フェニル、置換されたフェニルのいずれかであり；R1とR2は、独立に置換基を表わし；R1とR2は合わさって環を形成してもよく；nは1または0であり；Ar1〜Ar4は、独立に選択された芳香族基を表わし；R3〜R10は、独立に、水素、アルキル、置換されたアルキル、アリール、置換されたアリールのいずれかを表わす。
【００１７】
正孔輸送共同ホストの例は以下のものである：
4,4'-ビス[N-(1-ナフチル)-N-フェニルアミノ]ビフェニル（NPB）；
4,4'-ビス[N-(1-ナフチル)-N-(2-ナフチル)アミノ]ビフェニル（TNB）；
4,4'-ビス[N-(3-メチルフェニル)-N-フェニルアミノ]ビフェニル（TPD）；
4,4'-ビス-ジフェニルアミノ-テルフェニル；
2,6,2',6'-テトラメチル-N,N,N',N'-テトラフェニル-ベンジジン；
4,4',4"-トリス[(3-メチルフェニル)フェニルアミノ]トリフェニルアミン（MTDATA）；
4,4',4"-トリス(N,N-ジフェニルアミノ)トリフェニルアミン（TDATA）；
N,N-ビス[2,5-ジメチル-4-[(3-メチルフェニル)フェニルアミノ]フェニル]-2,5-ジメチル-N'-(3-メチルフェニル)-N'-フェニル-1,4-ベンゼンジアミン；
1,1-ビス(4-(N,N-ジ-p-トリルアミノ)フェニル)シクロヘキサン（TAPC）；
1,1-ビス(4-(N,N-ジ-p-トリルアミノ)フェニル)シクロペンタン；
4,4'-(9H-フルオレン-9-イリデン)ビス[N,N-ビス(4-メチルフェニル)]-ベンゼンアミン；
1,1-ビス(4-(N,N-ジ-p-トリルアミノ)フェニル)-4-フェニルシクロヘキサン；
1,1-ビス(4-(N,N-ジ-p-トリルアミノ)フェニル)-4-メチルシクロヘキサン；
1,1-ビス(4-(N,N-ジ-p-トリルアミノ)フェニル)-3-フェニルプロパン；
ビス[4-(N,N-ジエチルアミノ)-2-メチルフェニル](4-メチルフェニル)メタン（MPMP）；
ビス[4-(N,N-ジエチルアミノ)-2-メチルフェニル](4-メチルフェニル)エタン；
(4-ジエチルアミノフェニル)トリフェニルメタン；
ビス(4-ジエチルアミノフェニル)ジフェニルメタン；
4-(9H-カルバゾル-9-イル)-N,N-ビス[4-(9H-カルバゾル-9-イル)-フェニル]-ベンゼンアミン（TCTA）；
4-(3-フェニル-9H-カルバゾル-9-イル)-N,N-ビス[4-(3-フェニル-9H-カルバゾル-9-イル)フェニル]-ベンゼンアミン；
9,9'-[5'-[4-(9H-カルバゾル-9-イル)フェニル][1,1':3',1"-テルフェニル]-4,4"-ジイル]ビス-9H-カルバゾール；
9,9'-(2,2'-ジメチル[1,1'-ビフェニル]-4,4'-ジイル)ビス-9H-カルバゾール（CDBP）；
9,9'-[1,1'-ビフェニル]-4,4'-ジイルビス-9H-カルバゾール（CBP）；
9,9'-(1,3-フェニレン)ビス-9H-カルバゾール（mCP）；
9,9'-(1,4-フェニレン)ビス-9H-カルバゾール；
9,9',9"-(1,3,5-ベンゼントリイル)トリス-9H-カルバゾール；
9,9'-(1,4-フェニレン)ビス[N,N,N',N'-テトラフェニル-9H-カルバゾール-3,6-ジアミン]；
9-[4-(9H-カルバゾル-9-イル)フェニル]-N,N-ジフェニル-9H-カルバゾール-3-アミン；
9,9'-(1,4-フェニレン)ビス[N,N-ジフェニル-9H-カルバゾール-3-アミン]；
9-[4-(9H-カルバゾル-9-イル)フェニル]-N,N,N',N'-テトラフェニル-9H-カルバゾール-3,6-ジアミン；
テトラフェニル-p-フェニレンジアミン（TPPD）。
【００１８】
一実施態様では、電子輸送共同ホストは、一般式：
【化３】
2009535812.tif 000005
で表わされる。ただし、nは2〜8の整数であり；Zは、O、NR、Sのいずれかであり；RとR1は、独立に、炭素原子が1〜24個のアルキル；アリール、またはヘテロ原子で置換されたアリールで炭素原子が5〜20個のもの；ハロ；縮合芳香族環を完成させるのに必要な原子のいずれかであり；Xは、炭素、アルキル、アリール、置換されたアルキル、置換されたアリール、複素環、置換された複素環からなるグループの中から選択された結合単位である。
【００１９】
他の電子輸送共同ホストは、一般式：
【化４】
2009535812.tif 000006
で表わされる。ただしmは0〜5の整数であり； xは0〜4の整数であり；yは0〜3の整数であり；R2とR3は、水素；炭素原子が1〜24個のアルキル；アリール、またはヘテロ原子で置換されたアリールで炭素原子が5〜20個のもの；ハロ；縮合芳香族環を完成させるのに必要な原子の中から独立に選択される。
【００２０】
別の電子輸送共同ホストは、一般式：
【化５】
2009535812.tif 000007
で表わされる。ただし、zは0〜5の整数であり；R4は、水素；炭素原子が1〜24個のアルキル；アリール、またはヘテロ原子で置換されたアリールで炭素原子が5〜20個のもの；ハロ；縮合芳香族環を完成させるのに必要な原子の中から独立に選択される。
【００２１】
別の電子輸送共同ホストは、一般式：
【化６】
2009535812.tif 000008
で表わされる。ただし、R5はCNであり；pは0〜5の整数であり；すべてのpの和は1よりも大きい。
【００２２】
別の電子輸送共同ホストは、一般式：
【化７】
2009535812.tif 000009
で表わされる。ただし、R2は電子供与基を表わし；R3とR4は、それぞれ独立に、水素または電子供与置換基を表わし；R5、R6、R7は、それぞれ独立に、水素または電子受容基を表わし；Lは酸素によってアルミニウムに結合した芳香族部分であり、その芳香族部分が置換基で置換されることでLが7〜24個の炭素原子を持つようにすることができる。
【００２３】
電子輸送共同ホストの例は以下のものである。
【００２４】
【化８】
2009535812.tif 000010
【００２５】
【化９】
2009535812.tif 000011
【００２６】
好ましい一実施態様では、電子輸送層は、電子輸送共同ホストのLUMOよりも0.4eV以上は低くないLUMOレベルを有する材料を含んでいる。ETLのLUMOが電子輸送共同ホストのLUMOよりも低すぎる場合には、ETLからLELへの電子の移動によってデバイスの動作電圧が上昇するであろう。
【００２７】
ETLにとって有用な電子輸送材料は、芳香族炭化水素である。好ましい1つの芳香族炭化水素材料は、一般式：
【化１０】
2009535812.tif 000012
で表わされる。ただし、Ar9とAr10は、独立にアリール基を表わし；v1、v2、v3、v4、v5、v6、v7、v8は、独立に水素または置換基を表わす。別の好ましい一実施態様では、Ar9とAr10は、ナフチル基とビフェニル基の中から独立に選択される。v2置換基は、アルキル置換基またはアリール置換基を表わすこともできる。
【００２８】
芳香族炭化水素材料の例は、2-t-ブチル-9,10-ジ(2-ナフチル)アントラセン（TBADN）；2-フェニル-9,10-ジ(2-ナフチル)アントラセン（PADN）；9-(2-ナフチル)-10-(1,1'-ビフェニル)-アントラセン（NBPA）；9,10-ジ(2-ナフチル)アントラセン（ADN）である。
【００２９】
ETLにとって有用な別の電子輸送材料は、一般式：
【化１１】
2009535812.tif 000013
で表わされるフルオランテンである。ただし、それぞれのR1は、アルキル基、アリール基、ヘテロアリール基の中から独立に選択され；R2〜R7は、H、アルキル基、フェニル基、置換されたフェニル基、シアノ基、アルコキシ基の中から独立に選択され；nは、0〜4の中から選択された整数である。別の好ましい一実施態様では、それぞれのR1は、フェニル基とビフェニル基の中から独立に選択される。
【００３０】
有用なフルオランテンの例は、7,8,9,10-テトラフェニルフルオランテン；3,7,8,9,10-ペンタフェニルフルオランテン；7,8,10-トリフェニルフルオランテン；8-[1,1'-ビフェニル]-4-イル-7,10-ジフェニルフルオランテンである。
【００３１】
ETLにとって有用な他の電子輸送材料は、一般式：
【化１２】
2009535812.tif 000014
で表わされるナフタレンである。ただし、R1とR2は、アルキル基、ヘテロアルキル基、アリール基、置換されたアリール基の中からそれぞれ独立に選択され；nは、0〜4の中から選択された整数であり；mは、0〜4の中から選択された整数である。有用な一例は、1,2,3,4-テトラフェニルナフタレン（TPN）である。
【００３２】
ETLにとって有用な他の電子輸送材料は、一般式：
【化１３】
2009535812.tif 000015
で表わされるジアリールアミノアントラセンである。ただし、それぞれのR1は、Hであるか、アリールアミン基、アルキルアミン基、アルキル基、アリール基、ヘテロアリール基の中から選択された置換基であり、少なくとも1つのR1は置換基であり；それぞれのR2とR3は、アルキル基、アリール基、ヘテロアリール基、フルオロ基、アリールアミン基、アルキルアミン基、シアノ基の中から独立に選択されるが、これらの基が合わさって縮合環を形成してもよく；それぞれのmは、0〜5の中から独立に選択された整数であり；nは、0〜4の中から独立に選択された整数であり；xは、0〜3の中から独立に選択された整数である。別の一例では、それぞれのR1は、アルキル基、アリール基、ヘテロアリール基の中から独立に選択され；それぞれのR2とR3は、アルキル基、アリール基、ヘテロアリール基の中から独立に選択されるが、これらの基が合わさって縮合環を形成してもよい。
【００３３】
ETLにとって有用な他の電子輸送材料は、一般式：
【化１４】
2009535812.tif 000016
で表わされるアントラセンである。ただし、R1は、H、アリールアミン基、アルキルアミン基、アルキル基、アリール基、ヘテロアリール基の中から選択され；それぞれのR2とR3は、アルキル基、アリール基、ヘテロアリール基、フルオロ基、アリールアミン基、アルキルアミン基、シアノ基の中から独立に選択されるが、これらの基が合わさって縮合環を形成してもよく；それぞれのmは、0〜5の中から独立に選択された整数であり；nは、0〜4の中から独立に選択された整数である。
【００３４】
ETLにとって有用な他の電子輸送材料は、一般式：
【化１５】
2009535812.tif 000017
で表わされる芳香族炭化水素である。ただし、R1は、アリール基、アルキル基、ヘテロアリール基の中から選択されるが、これらの基が合わさって縮合環を形成してもよく；それぞれのnは、0〜4の中から独立に選択された整数である。この材料の有用な例は、ペリレンと2,5,8,11-テトラ-t-ブチルペリレンである。
【００３５】
ETLにとって有用な別の電子輸送材料は、一般式：
【化１６】
2009535812.tif 000018
で表わされる芳香族炭化水素である。ただし、R1とR2は、アリール基、アルキル基、ヘテロアリール基の中から選択されるが、これらの基が合わさって縮合環を形成してもよく；それぞれのnは、0〜3の中から独立に選択された整数であり；それぞれのmは、0〜2の中から独立に選択された整数である。この材料の有用な一例はピレンである。
【００３６】
ETLにとって有用なアントラセンの例は以下のものである。
【００３７】
【化１７】
2009535812.tif 000019
【００３８】
【化１８】
2009535812.tif 000020
【００３９】
【化１９】
2009535812.tif 000021
【００４０】
ETLにとって有用な他の電子輸送材料は、一般式：
【化２０】
2009535812.tif 000022
で表わされるケトンである。ただし、mは0〜5の整数であり；xは0〜4の整数であり；yは0〜3の整数であり；R2とR3は、水素；炭素原子が1〜24個のアルキル；アリール、またはヘテロ原子で置換されたアリールで炭素原子が5〜20個のもの；ハロ；縮合芳香族環を完成させるのに必要な原子の中から独立に選択される。
【００４１】
ETLにとって有用なケトンの一例は以下のものである。
【００４２】
【化２１】
2009535812.tif 000023
【００４３】
有機層がETLとカソードの間に設けられる。カソードからいくつかのETL材料に電子を直接注入するときには大きな障壁があるため、デバイスの電圧がより大きくなったり、動作寿命がより短くなったり、他の問題が発生したりする可能性がある。有機複素芳香族化合物をEILで用いて注入に対する全体的な障壁を低くすること、またはカソードとETLの間に優れた接触を形成することができる。すると動作電圧が低下し、デバイスの効率および／または動作寿命が改善される。
【００４４】
有機複素芳香族化合物は、5員または6員の窒素含有複素環を持つ化合物であることが望ましい。
【００４５】
有用なヘテロ原子含有化合物は、一般式：
【化２２】
2009535812.tif 000024
で表わされる。ただし、それぞれのR5は、水素、アルキル基、アリール基、置換されたアリール基の中から独立に選択されるが、少なくとも1つのR5はアリールまたは置換されたアリールである。
【００４６】
他の有用なヘテロ原子含有有機化合物は、一般式：
【化２３】
2009535812.tif 000025
で表わされる。ただし、nは2〜8の整数であり；Zは、O、NR、Sのいずれかであり；RとR1は、炭素原子が1〜24個のアルキル；アリール、またはヘテロ原子で置換されたアリールで炭素原子が5〜20個のもの；ハロ；縮合芳香族環を完成させるのに必要な原子の中から独立に選択され；Xは、炭素、アルキル、アリール、置換されたアルキル、置換されたアリール、複素環、置換された複素環からなるグループの中から選択された結合単位である。
【００４７】
他の有用なヘテロ原子含有有機化合物は、一般式：
【化２４】
2009535812.tif 000026
で表わされる。ただし、R2、R3、R4は、水素、アルキル、置換されたアルキル、アリール、置換されたアリール、ヘテロアリール、置換されたヘテロアリールの中から独立に選択される。
【００４８】
他の有用なヘテロ原子含有有機化合物は、一般式：
【化２５】
2009535812.tif 000027
で表わされる。ただし、R6とR7は独立に選択された置換基だが、隣り合った置換基が合わさって環基を形成してもよく；eとfは、独立に0〜4の整数である。
【００４９】
他の有用なヘテロ原子含有有機化合物は、一般式：
【化２６】
2009535812.tif 000028
で表わされる。ただし、Mは金属（例えばLi、Al、Ga）であり；R8とR9は独立に選択された置換基だが、隣り合った置換基が合わさって環基を形成してもよく；hとiは、独立に0〜3の整数であり；jは1〜6の整数である。
【００５０】
別の有用なヘテロ原子含有有機化合物は、一般式：
【化２７】
2009535812.tif 000029
で表わされる。ただし、Y1、Y2、Y3は、独立に置換基を表わすが、Y1、Y2、Y3のうちの任意のものが合わさって環または縮合環系を形成してもよい。Mはアルカリ金属またはアルカリ土類金属であり、mとnは、錯体上の電荷が中性になるように選択される整数である。望ましい一実施態様では、MはLi+を表わす。他の置換基の例としては、水素に加え、炭素環基、複素環基、アルキル基（例えばメチル基）、アリール基（例えばフェニル基、ナフチル基）などがある。2つの置換基が合わさることによって縮合環基が形成されてもよい。
【００５１】
有用なヘテロ原子含有有機化合物の例は以下のものである。
【００５２】
【化２８】
2009535812.tif 000030
【００５３】
【化２９】
2009535812.tif 000031
と、トリス(8-キノリノラト)アルミニウム(III)（Alq）。
【００５４】
好ましい一実施態様では、カソードに隣接する層の厚さは0.5〜40nmであることがしばしばあり、0.5〜15nmであることが好ましい。この有機EIL層の最適な厚さは、隣にある層に含まれる材料の性質によって異なる。この有機EIL層が厚すぎたり薄すぎたりすると、デバイスの動作電圧が上昇するであろう。カソードに隣接するこの層は、2種類以上のヘテロ原子含有芳香族有機化合物も含むことができる。
【００５５】
本発明の実施態様により、エレクトロルミネッセンス・デバイスの有利な特徴（例えば動作効率、より大きな輝度、色相、低い駆動電圧、改善された動作安定性）を提供することができる。
【００５６】
特に断わらない限り、“置換された”または“置換基”という用語は、水素以外のあらゆる基または原子を意味する。さらに、特に断わらない限り、“基”という用語が用いられている場合、置換基が置換可能な水素を含んでいるのであれば、この用語には置換されていない形態が含まれるだけでなく、この明細書に記載した任意の1個または複数個の置換基でさらに置換された形態も、デバイスが機能する上で必要な性質をその置換基が失わせない限りは含まれるものとする。置換基は、ハロゲンにすること、または1個の原子（炭素、ケイ素、酸素、窒素、リン、イオウ、セレン、ホウ素）によって分子の残部と結合させることが好ましい。置換基としては、例えば、ハロゲン（クロロ、ブロモ、フルオロなど）；ニトロ；ヒドロキシル；シアノ；カルボキシルや；さらに置換されていてもよい基が可能である。さらに置換されていてもよい基としては、アルキル（直鎖アルキル、分岐鎖アルキル、環式アルキルが含まれ、例えばメチル、トリフルオロメチル、エチル、t-ブチル、3-(2,4-ジ-t-ペンチルフェノキシ)プロピル、テトラデシルなどがある）；アルケニル（例えばエチレン、2-ブテン）；アルコキシ（例えばメトキシ、エトキシ、プロポキシ、ブトキシ、2-メトキシエトキシ、s-ブトキシ、ヘキシルオキシ、2-エチルヘキシルオキシ、テトラデシルオキシ、2-(2,4-ジ-t-ペンチルフェノキシ)エトキシ、2-ドデシルオキシエトキシ）；アリール（例えばフェニル、4-t-ブチルフェニル、2,4,6-トリメチルフェニル、ナフチル）；アリールオキシ（例えばフェノキシ、2-メチルフェノキシ、α-ナフチルオキシ、β-ナフチルオキシ、4-トリルオキシ）；カーボンアミド（例えばアセトアミド、ベンズアミド、ブチルアミド、テトラデカンアミド、α-(2,4-ジ-t-ペンチルフェノキシ)アセトアミド、α-(2,4-ジ-t-ペンチルフェノキシ)ブチルアミド、α-(3-ペンタデシルフェノキシ)-ヘキサンアミド、α-(4-ヒドロキシ-3-t-ブチルフェノキシ)-テトラデカンアミド、2-オキソ-ピロリジン-1-イル、2-オキソ-5-テトラデシルピロリン-1-イル、N-メチルテトラデカンアミド、N-スクシンイミド、N-フタルイミド、2,5-ジオキソ-1-オキサゾリジニル、3-ドデシル-2,5-ジオキソ-1-イミダゾリル、N-アセチル-N-ドデシルアミノ、エトキシカルボニルアミノ、フェノキシカルボニルアミノ、ベンジルオキシカルボニルアミノ、ヘキサデシルオキシカルボニルアミノ、2,4-ジ-t-ブチルフェノキシカルボニルアミノ、フェニルカルボニルアミノ、2,5-(ジ-t-ペンチルフェニル)カルボニルアミノ、p-ドデシル-フェニルカルボニルアミノ、p-トリルカルボニルアミノ、N-メチルウレイド、N,N-ジメチルウレイド、N-メチル-N-ドデシルウレイド、N-ヘキサデシルウレイド、N,N-ジオクタデシルウレイド、N,N-ジオクチル-N'-エチルウレイド、N-フェニルウレイド、N,N-ジフェニルウレイド、N-フェニル-N-p-トリルウレイド、N-(m-ヘキサデシルフェニル)ウレイド、N,N-(2,5-ジ-t-ペンチルフェニル)-N'-エチルウレイド、t-ブチルカーボンアミド）；スルホンアミド（例えばメチルスルホンアミド、ベンゼンスルホンアミド、p-トリルスルホンアミド、p-ドデシルベンゼンスルホンアミド、N-メチルテトラデシルスルホンアミド、N,N-ジプロピルスルファモイルアミノ、ヘキサデシルスルホンアミド）；スルファモイル（例えばN-メチルスルファモイル、N-エチルスルファモイル、N,N-ジプロピルスルファモイル、N-ヘキサデシルスルファモイル、N,N-ジメチルスルファモイル、N-[3-(ドデシルオキシ)プロピル]スルファモイル、N-[4-(2,4-ジ-t-ペンチルフェノキシ)ブチル]スルファモイル、N-メチル-N-テトラデシルスルファモイル、N-ドデシルスルファモイル）；カルバモイル（例えばN-メチルカルバモイル、N,N-ジブチルカルバモイル、N-オクタデシルカルバモイル、N-[4-(2,4-ジ-t-ペンチルフェノキシ)ブチル]カルバモイル、N-メチル-N-テトラデシルカルバモイル、N,N-ジオクチルカルバモイル）；アシル（例えばアセチル、(2,4-ジ-t-アミルフェノキシ)アセチル、フェノキシカルボニル、p-ドデシルオキシフェノキシカルボニル、メトキシカルボニル、ブトキシカルボニル、テトラデシルオキシカルボニル、エトキシカルボニル、ベンジルオキシカルボニル、3-ペンタデシルオキシカルボニル、ドデシルオキシカルボニル）；スルホニル（例えばメトキシスルホニル、オクチルオキシスルホニル、テトラデシルオキシスルホニル、2-エチルヘキシルオキシスルホニル、フェノキシスルホニル、2,4-ジ-t-ペンチルフェノキシスルホニル、メチルスルホニル、オクチルスルホニル、2-エチルヘキシルスルホニル、ドデシルスルホニル、ヘキサデシルスルホニル、フェニルスルホニル、4-ノニルフェニルスルホニル、p-トリルスルホニル）；スルホニルオキシ（例えばドデシルスルホニルオキシ、ヘキサデシルスルホニルオキシ）；スルフィニル（例えばメチルスルフィニル、オクチルスルフィニル、2-エチルヘキシルスルフィニル、ドデシルスルフィニル、ヘキサデシルスルフィニル、フェニルスルフィニル、4-ノニルフェニルスルフィニル、p-トリルスルフィニル）；チオ（例えばエチルチオ、オクチルチオ、ベンジルチオ、テトラデシルチオ、2-(2,4-ジ-t-ペンチルフェノキシ)エチルチオ、フェニルチオ、2-ブトキシ-5-t-オクチルフェニルチオ、p-トリルチオ）；アシルオキシ（例えばアセチルオキシ、ベンゾイルオキシ、オクタデカノイルオキシ、p-ドデシルアミドベンゾイルオキシ、N-フェニルカルバモイルオキシ、N-エチルカルバモイルオキシ、シクロヘキシルカルボニルオキシ）；アミン（例えばフェニルアニリノ、2-クロロアニリノ、ジエチルアミン、ドデシルアミン）；イミノ（例えば1(N-フェニルイミド)エチル、N-スクシンイミド、3-ベンジルヒダントイニル）；ホスフェート（例えばジメチルホスフェート、エチルブチルホスフェート）；ホスフィト（例えばジエチルホスフィト、ジヘキシルホスフィト）；複素環基、複素環オキシ基、複素環チオ基（どの基も置換されていてよく、炭素原子と少なくとも1個のヘテロ原子（酸素、窒素、イオウ、リンからなるグループの中から選択する）からなる3〜7員の複素環を含んでいて、例えば、ピリジル、チエニル、フリル、アゾリル、チアゾリル、オキサゾリル、イミダゾリル、ピラゾリル、ピラジニル、ピリミジニル、ピロリジノニル、キノリニル、イソキノリニル、2-フリル、2-チエニル、2-ベンゾイミダゾリルオキシ、2-ベンゾチアゾリルがある）；第四級アンモニウム（例えばトリエチルアンモニウム）；第四級ホスホニウム（例えばトリフェニルホスホニウム）；シリルオキシ（例えばトリメチルシリルオキシ）がある。
【００５７】
望むのであれば、置換基それ自体がさらに上記の置換基で1回以上置換されていてもよい。使用する具体的な置換基は、当業者が、特定の用途にとって望ましい性質が実現されるように選択することができ、例えば、電子求引基、電子供与基、立体基などが挙げられる。1つの分子が2つ以上の置換基を持てる場合には、特に断わらない限り、その置換基を互いに結合させて環（例えば縮合環）を形成することができる。一般に、上記の基と、その基に対する置換基は、48個までの炭素原子（一般には1〜36個であり、通常は24個未満である）を含むことができるが、選択した具体的な置換基が何であるかにより、それよりも多くすることも可能である。
【００５８】
本発明の目的のためには、複素環の定義に、配位結合または供与結合を含む環も含まれる。配位結合の定義は、『グラントとハックーの化学事典』、91ページに見いだすことができる。要するに、配位結合は、電子が豊富な原子（例えばOやN）が一対の電子を電子が欠乏した原子（例えばAlやB）に与えるときに形成される。
【００５９】
当業者であれば、特定の基が電子供与基であるか電子受容基であるかを十分に判断できよう。電子供与特性と電子受容特性の最も一般的な指標はハメットσ値である。水素はハメットσ値がゼロであるのに対し、電子供与基は負のハメットσ値を持ち、電子受容基は正のハメットσ値を持つ。『ランゲの化学ハンドブック』、第12版、マグロウ・ヒル社、1979年、表3-12、3-134〜3-138ページ（参考としてこの明細書に組み込まれているものとする）に、一般的に遭遇する多数の基のハメットσ値が掲載されている。ハメットσ値は、フェニル環置換に基づいて割り当てられるが、電子供与基と電子受容基を定性的に選択するための実用的なガイドとなる。
【００６０】
適切な電子供与基の選択は、-R'、-OR'、-NR'(R")の中から行なうことができる。ただしR'は、炭素原子を6個まで含む炭化水素であり、R"は、水素またはR'である。電子供与基の具体例として、メチル、エチル、フェニル、メトキシ、エトキシ、フェノキシ、-N(CH3)2、-N(CH2CH3)2、-NHCH3、-N(C6H5)2、-N(CH3)(C6H5)、-NHC6H5などがある。
【００６１】
適切な電子受容基の選択は、シアノ置換基、α-ハロアルキル置換基、α-ハロアルコキシ置換基、アミド置換基、スルホニル置換基、カルボニル置換基、カルボニルオキシ置換基、オキシカルボニル置換基のうちで炭素原子を10個まで含むものの中から行なうことができる。具体例として、-CN、-F、-CF3、-OCF3、-CONHC6H5、-SO2C6H5、-COC6H5、-CO2C6H5、-OCOC6H5などがある。
【００６２】
特に断わらない限り、材料の“パーセンテージ”または“パーセント”という用語と“％”という記号は、その材料が存在する層中のその材料の体積パーセントを表わす。
【００６３】
デバイスの一般的構造
【００６４】
本発明は、小分子材料、オリゴマー材料、ポリマー材料、またはこれらの組み合わせを用いた多くのOLEDデバイス構造で利用することができる。このような構造には、単一のアノードと単一のカソードを備える非常に単純な構造から、より複雑なデバイス（複数のアノードとカソードが直交アレイをなして画素を形成するパッシブ・マトリックス・ディスプレイや、各画素が例えば薄膜トランジスタ（TFT）で独立に制御されるアクティブ・マトリックス・ディスプレイ）までが含まれる。
【００６５】
本発明をうまく実現することのできる有機層の構造が多数ある。OLEDにとっての必須の条件は、アノードと、カソードと、アノードとカソードの間に位置する有機発光層とが存在していることである。追加の層を使用できるが、それについては後でさらに詳しく説明する。
【００６６】
小分子デバイスにとって特に有用な典型的な構造は図1に示したものであり、基板101と、アノード103と、正孔注入層105と、正孔輸送層107と、エキシトン／電子阻止層108と、発光層109と、正孔阻止層110と、電子輸送層111と、電子注入層112と、カソード113からなる。これらの層について以下に詳しく説明する。基板をカソードに隣接した位置にすることや、基板が実際にアノードまたはカソードを構成することも可能であることに注意されたい。アノードとカソードに挟まれた有機層を、便宜上、有機EL素子と呼ぶ。また、有機層を合計した厚さは、500nm未満であることが望ましい。
【００６７】
OLEDのアノードとカソードは、導電体160を通じて電圧／電流源150に接続されている。OLEDは、アノードとカソードの間に、アノードがカソードと比べて正の電位となるように電圧を印加することによって動作する。正孔はアノードから有機EL素子に注入され、電子はカソードから有機EL素子に注入される。ACモードではACサイクル中にポテンシャル・バイアスが逆転して電流が流れないわずかな期間があるため、OLEDをACモードで動作させるときにデバイスの安定性向上を実現できることがときにある。AC駆動のOLEDの一例が、アメリカ合衆国特許第5,552,678号に記載されている。
【００６８】
基板
【００６９】
本発明のOLEDデバイスは、支持用基板101の上に形成されて、カソードまたはアノードが基板と接触できるようになっているのが一般的である。基板は、複数の材料層を含む複合構造にすることができる。これは、TFTがOLED層の下に設けられているアクティブ・マトリックス基板で一般的である。それでも基板の少なくとも画素化された発光領域は、ほぼ透明な材料でできている必要がある。基板と接触する電極は、通常、底部電極と呼ばれる。底部電極はアノードであることが一般的だが、本発明がこの構成に限定されることはない。基板は、どの方向に光を出したいかに応じ、透過性または不透明にすることができる。透光特性は、基板を通してEL光を見る上で望ましい。その場合には、透明なガラスまたはプラスチックが一般に用いられる。EL光を上部電極を通じて見るような用途では、底部支持体の透過特性は、光透過性、光吸収性、光反射性のいずれでもよい。この場合に用いる基板としては、ガラス、プラスチック、半導体材料、シリコン、セラミック、回路板材料などがある。このような構成のデバイスでは、透光性のある上部電極を設ける必要がある。
【００７０】
アノード
【００７１】
望むエレクトロルミネッセンス光（EL）をアノードを通して見る場合には、アノード103は、興味の対象となる光に対して透明か、実質的に透明である必要がある。本発明で用いられる透明なアノード用の一般的な材料は、インジウム-スズ酸化物（ITO）、インジウム-亜鉛酸化物（IZO）、スズ酸化物だが、他の金属酸化物（例えばアルミニウムをドープした亜鉛酸化物、インジウムをドープした亜鉛酸化物、マグネシウム-インジウム酸化物、ニッケル-タングステン酸化物）も可能である。これら酸化物に加え、金属窒化物（例えば窒化ガリウム）、金属セレン化物（例えばセレン化亜鉛）、金属硫化物（例えば硫化亜鉛）をアノードとして用いることができる。EL光をカソードだけを通して見るような用途ではアノードの透光特性は重要でないため、あらゆる導電性材料（透明なもの、不透明なもの、反射性のもの）を使用することができる。この用途での導電性材料の例としては、金、イリジウム、モリブデン、パラジウム、白金などがある。典型的なアノード用材料は、透光性であろうとそうでなかろうと、仕事関数が4.1eV以上である。望ましいアノード用材料は、一般に、適切な任意の手段（例えば蒸着、スパッタリング、化学蒸着、電気化学的手段）で堆積させる。アノードは、よく知られているフォトリソグラフィ法を利用してパターニングすることができる。場合によっては、アノードを研磨した後に他の層を付着させて表面の粗さを小さくすることで、短絡を最少にすること、または反射性を大きくすることができる。
【００７２】
正孔注入層（HIL）
【００７３】
正孔注入層105をアノードと正孔輸送層の間に設けることができる。正孔注入層は1種類以上の正孔注入材料を含むことができ、混合物として堆積させること、または別々の層に分割することができる。正孔注入材料は、後に続く有機層の膜形成能力を向上させ、正孔輸送層への正孔の注入を調節したりに容易にしたりする機能を持つ。正孔注入層で使用するのに適した材料としては、アメリカ合衆国特許第4,720,432号に記載されているポルフィリン化合物や、アメリカ合衆国特許第6,127,004号、第6,208,075号、第6,208,077号に記載されているプラズマ堆積させたフルオロカーボン・ポリマー、いくつかの芳香族アミン（例えばm-MTDATA（4,4',4"-トリス[(3-メチルフェニル)フェニルアミノ]トリフェニルアミン））、無機酸化物（バナジウム酸化物（VOx）、モリブデン酸化物（MoOx）、ニッケル酸化物（NiOx））などがある。有機ELデバイスにおいて有用であることが報告されている別の正孔注入材料は、ヨーロッパ特許第0 891 121号、第1 029 909号、アメリカ合衆国特許第6,720,573号に記載されている。
【００７４】
プラズマ堆積させたフルオロカーボン・ポリマーを含む正孔注入層の厚さは0.2nm〜15nmの範囲にすることができ、0.3〜1.5nmの範囲が好ましい。
【００７５】
正孔輸送層（HTL）
【００７６】
通常は、アノードと発光層の間に正孔輸送層107を堆積させることが望ましい。アノードと発光層に挟まれたこの正孔輸送層に堆積される正孔輸送材料は、本発明で共同ホストまたはエキシトン／電子阻止層として使用される正孔輸送化合物と同じでも異なっていてもよい。正孔輸送層は、場合によっては正孔注入層を含むことができる。正孔輸送層は、2種類以上の正孔輸送化合物を含むことができ、混合物として堆積されるか、別々のサブ層に分割される。
【００７７】
正孔輸送層は、少なくとも1種類の正孔輸送化合物（例えば芳香族第三級アミン）を含んでいる。芳香族第三級アミンは、炭素原子（そのうちの少なくとも1つは芳香族環のメンバーである）だけに結合する少なくとも1つの3価窒素原子を含んでいる化合物であると理解されている。芳香族第三級アミンの1つの形態は、アリールアミン（例えばモノアリールアミン、ジアリールアミン、トリアリールアミン、ポリマー・アリールアミン）である。モノマー・トリアリールアミンの例は、Klupfelらによってアメリカ合衆国特許第3,180,730号に示されている。1個以上のビニル基で置換された他の適切なトリアリールアミン、および／または少なくとも1つの活性な水素含有基を含む他の適切なトリアリールアミンは、Brantleyらによってアメリカ合衆国特許第3,567,450号と第3,658,520号に開示されている。
【００７８】
芳香族第三級アミンのより好ましい1つのクラスは、アメリカ合衆国特許第4,720,432号と第5,061,569号に記載されているように少なくとも2つの芳香族第三級アミン部分を有するものである。そのような化合物として、構造式（HT1）：
【化３０】
2009535812.tif 000032
で表わされるものがある。ただし、
Q1とQ2は、独立に選択された芳香族第三級アミン部分であり、Gは、炭素-炭素結合の結合基（例えば、アリーレン基、シクロアルキレン基、アルキレン基など）である。一実施態様では、Q1とQ2の少なくとも一方は、多環式縮合環構造（例えばナフタレン）を含んでいる。Gがアリール基である場合には、Q1とQ2の少なくとも一方は、フェニレン部分、ビフェニレン部分、ナフタレンジイル部分のいずれかであることが好ましい。
【００７９】
構造式（HT1）に合致するとともに2つのトリアリールアミン部分を含むトリアリールアミンの有用な1つのクラスは、構造式（HT2）：
【化３１】
2009535812.tif 000033
で表わされる。ただし、
R1とR2は、それぞれ独立に、水素原子、アリール基、アルキル基のいずれかを表わすか、R1とR2は、合わさって、シクロアルキル基を完成させる原子を表わし；
R3とR4は、それぞれ独立にアリール基を表わし、そのアリール基は、構造式（HT3）：
【化３２】
2009535812.tif 000034
に示したように、ジアリール置換されたアミノ基によって置換されている。構造式（HT3）において、
R5とR6は、独立に選択されたアリール基である。一実施態様では、R5とR6のうちの少なくとも一方は、多環式縮合環構造（例えばナフタレン）を含んでいる。
【００８０】
芳香族第三級アミン基の別のクラスは、テトラアリールジアミンである。望ましいテトラアリールジアミンとして、構造式（HT3）に示したように、アリーレン基を通じて結合した2つのジアリールアミノ基が挙げられる。有用なテトラアリールジアミンとして、一般式（HT4）：
【化３３】
2009535812.tif 000035
で表わされるものがある。ただし、
それぞれのAreは、独立に選択されたアリーレン基（例えばフェニレン部分、アントラセン部分）であり、
nは1〜4の整数であり、
R1、R2、R3、R4は、独立に選択されたアリール基である。
【００８１】
典型的な一実施態様では、R1、R2、R3、R4のうちの少なくとも1つは多環式縮合環構造（例えばナフタレン）である。
【００８２】
上記の構造式（HT1）、（HT2）、（HT3）、（HT4）のさまざまなアルキル部分、アルキレン部分、アリール部分、アリーレン部分は、それぞれ、置換されていてもよい。典型的な置換基としては、アルキル基、アルコキシ基、アリール基、アリールオキシ基、ベンゾ、ハロゲン（例えばフッ化物、塩化物、臭化物）などがある。さまざまなアルキル部分とアルキレン部分は、一般に、1〜6個の炭素原子を含んでいる。シクロアルキル部分は、3〜10個の炭素原子を含むことができるが、一般には5個、または6個、または7個の炭素原子を含んでいる（例えばシクロペンチル環構造、シクロヘキシル環構造、シクロヘプチル環構造）。アリール部分とアリーレン部分は、通常は、フェニル部分とフェニレン部分である。
【００８３】
正孔輸送層は、単一の第三級アミン化合物で形成すること、またはそのような化合物の混合物で形成することができる。特に、トリアリールアミン（例えば構造式（HT2）を満たすトリアリールアミン）をテトラアリールジアミン（例えば構造式（HT4）に示したもの）と組み合わせて使用することができる。有用な芳香族第三級アミンの代表例としては、以下のものがある。
1,1-ビス(4-ジ-p-トリルアミノフェニル)シクロヘキサン（TAPC）；
1,1-ビス(4-ジ-p-トリルアミノフェニル)-4-フェニルシクロヘキサン；
N,N,N',N'-テトラフェニル-4,4"'-ジアミノ-1,1':4',1":4",1"'-クアテルフェニル；
ビス(4-ジメチルアミノ-2-メチルフェニル)フェニルメタン；
ビス(4-ジメチルアミノ-2-メチルフェニル)(4-メチルフェニル)メタン（MPMP）；
1,4-ビス[2-[4-[N,N-ジ(p-トリル)アミノ]フェニル]ビニル]ベンゼン（BDTAPVB）；
N,N,N',N'-テトラ-p-トリル-4,4'-ジアミノビフェニル；
N,N,N',N'-テトラフェニル-4,4'-ジアミノビフェニル；
N,N,N',N'-テトラ-1-ナフチル-4,4'-ジアミノビフェニル；
N,N,N',N'-テトラ-2-ナフチル-4,4'-ジアミノビフェニル；
4,4'-ビス[N-(1-ナフチル)-N-フェニルアミノ]ビフェニル（NPB）；
4,4'-ビス[N-(3-メチルフェニル)-N-フェニルアミノ]ビフェニル（TPD）；
4,4'-ビス[N-(1-ナフチル)-N-(2-ナフチル)アミノ]ビフェニル（TNB）；
4,4'-ビス[N-(1-ナフチル)-N-フェニルアミノ]p-テルフェニル；
4,4'-ビス[N-(2-ナフチル)-N-フェニルアミノ]ビフェニル；
4,4'-ビス[N-(3-アセナフテニル)-N-フェニルアミノ]ビフェニル；
1,5-ビス[N-(1-ナフチル)-N-フェニルアミノ]ナフタレン；
4,4'-ビス[N-(9-アントリル)-N-フェニルアミノ]ビフェニル；
4,4'-ビス[N-(1-アントリル)-N-フェニルアミノ]-p-テルフェニル；
4,4'-ビス[N-(2-フェナントリル)-N-フェニルアミノ]ビフェニル；
4,4'-ビス[N-(8-フルオランテニル)-N-フェニルアミノ]ビフェニル；
4,4'-ビス[N-(2-ピレニル)-N-フェニルアミノ]ビフェニル；
4,4'-ビス[N-(2-ナフタセニル)-N-フェニルアミノ]ビフェニル；
4,4'-ビス[N-(2-ペリレニル)-N-フェニルアミノ]ビフェニル；
4,4'-ビス[N-(1-コロネニル)-N-フェニルアミノ]ビフェニル；
2,6-ビス(ジ-p-トリルアミノ)ナフタレン；
2,6-ビス[ジ-(1-ナフチル)アミノ]ナフタレン；
2,6-ビス[N-(1-ナフチル)-N-(2-ナフチル)アミノ]ナフタレン；
N,N,N',N'-テトラ(2-ナフチル)-4,4"-ジアミノ-p-テルフェニル；
4,4'-ビス｛N-フェニル-N-[4-(1-ナフチル)-フェニル]アミノ｝ビフェニル；
2,6-ビス[N,N-ジ(2-ナフチル)アミノ]フルオレン；
4,4',4"-トリス[(3-メチルフェニル)フェニルアミノ]トリフェニルアミン（MTDATA）；
N,N-ビス[2,5-ジメチル-4-[(3-メチルフェニル)フェニルアミノ]フェニル]-2,5-ジメチル-N'-(3-メチルフェニル)-N'-フェニル-1,4-ベンゼンジアミン；
4-(9H-カルバゾル-9-イル)-N,N-ビス[4-(9H-カルバゾル-9-イル)フェニル]-ベンゼンアミン（TCTA）；
4-(3-フェニル-9H-カルバゾル-9-イル)-N,N-ビス[4-(3-フェニル-9H-カルバゾル-9-イル)フェニル]-ベンゼンアミン；
9,9'-(2,2'-ジメチル[1,1'-ビフェニル]-4,4'-ジイル)ビス-9H-カルバゾール（CDBP）；
9,9'-[1,1'-ビフェニル]-4,4'-ジイルビス-9H-カルバゾール（CBP）；
9,9'-(1,3-フェニレン)ビス-9H-カルバゾール（mCP）；
9-[4-(9H-カルバゾル-9-イル)フェニル]-N,N-ジフェニル-9H-カルバゾール-3-アミン；
9,9'-(1,4-フェニレン)ビス[N,N-ジフェニル-9H-カルバゾール-3-アミン]；
9-[4-(9H-カルバゾル-9-イル)フェニル]-N,N,N',N'-テトラフェニル-9H-カルバゾール-3,6-ジアミン。
【００８４】
有用な正孔輸送材料の別のクラスとして、ヨーロッパ特許第1 009 041号に記載されている多環式芳香族化合物がある。ヨーロッパ特許第0 891 121A1号と第1 029 909A1号に記載されているいくつかの正孔注入材料も有用な正孔輸送材料になりうる。さらに、ポリマー正孔輸送材料を使用することができる。それは、例えば、ポリ(N-ビニルカルバゾール)（PVK）、ポリチオフェン、ポリピロール、ポリアニリン、コポリマー（例えばポリ(3,4-エチレンジオキシチオフェン)／ポリ(4-スチレンスルホネート)（PEDOT/PSSとも呼ばれる））などである。
【００８５】
エキシトン／電子阻止層
【００８６】
本発明のOLEDデバイスは、三重項エキシトンを発光層の中に限定しやすくするため、発光層109のアノード側に隣接して配置された1つ以上のエキシトン阻止層108を備えることができる。エキシトン阻止層が三重項エキシトンの存在範囲を限定できるためには、この層の材料の三重項エネルギーがリン光発光体の三重項エネルギーよりも大きくなければならない。発光層に隣接した層に含まれるどれかの材料の三重項エネルギー・レベルがリン光発光体の三重項エネルギー・レベルよりも低い場合には、その材料は発光層の中で励起状態をクエンチすることがしばしばあるため、デバイスの発光効率が低下する。好ましい一実施態様では、エキシトン／電子阻止層は、電子が発光層から逃げ出してエキシトン阻止層の中に入るのを阻止することにより、電子-正孔再結合イベントを発光層の中に限定しやすくする機能も持つ。エキシトン阻止層がこの電子阻止特性を持つためには、この層の材料の最低空軌道（LUMO）エネルギーが、発光層のホスト材料のLUMOエネルギーよりも少なくとも0.2eV大きい必要がある。ホストが複数のホスト材料の混合物を含んでいる一実施態様では、その好ましい電子阻止特性を持つためには、エキシトン阻止層のLUMOエネルギーのレベルは、最低LUMOエネルギーのレベルを持つホスト材料のLUMOエネルギー・レベルよりも少なくとも0.2eV大きい必要がある。
【００８７】
材料の最高被占軌道（HOMO）とLUMOの相対的なエネルギー・レベルは、従来技術で知られているいくつかの方法で推定することができる。2つの材料のエネルギー・レベルを比較するとき、HOMOについては1つの方法で得られた推定エネルギー・レベルを用い、LUMOについては1つの方法で得られた推定エネルギー・レベルを用いることが重要だが、HOMOとLUMOで同じ方法を利用する必要はない。HOMOエネルギー・レベルを推定する2つの方法として、紫外線光電子分光によって材料のイオン化電位を測定する方法と、サイクリック・ボルタンメトリーなどの電気化学的手段によって酸化電位を測定する方法がある。するとLUMOエネルギーのレベルは、以前に決定されたHOMOエネルギーのレベルに光学的バンド・ギャップ・エネルギーを加えることによって推定できる。LUMOとHOMOの間のエネルギー差が光学的バンド・ギャップであると考えられる。材料の相対的LUMOエネルギー・レベルは、サイクリック・ボルタンメトリーなどの電気化学的手段によって溶液中で測定した材料の還元電位から推定することもできる。
【００８８】
われわれは、選択されたエキシトン阻止材料の三重項エネルギーが2.5eV以上だと、発光層にリン光発光体を用いたOLEDデバイスの輝度収率と電力効率を、特に緑色リン光発光体または青色リン光発光体の場合に著しく改善できることを見いだした。
【００８９】
エキシトン阻止層は厚さが1〜500nmであることがしばしばあり、10〜300nmの厚さが好ましい。この範囲の厚さは製造中に比較的制御しやすい。エキシトン阻止層108は、大きな三重項エネルギーを持つことに加え、正孔を発光層109に移動させることができねばならない。エキシトン阻止層108は、単独で使用すること、または正孔輸送層107とともに使用することができる。エキシトン阻止層は、2種類以上の化合物を、混合物として堆積された状態で、または別々の層に分割された状態で含むことができる。アノードと発光層の間にあるエキシトン阻止層に堆積される正孔輸送材料は、ホストまたは共同ホストとして用いる正孔輸送化合物と同じでも異なっていてもよい。エキシトン阻止材料は、1つ以上のトリアリールアミン基を有する化合物を含むことができる。ただし、その化合物の三重項エネルギーはリン光材料の三重項エネルギーよりも大きくなければならない。緑色または青色の光を出すデバイスの好ましい一実施態様では、エキシトン阻止層に含まれるすべての材料の三重項エネルギーは2.5eV以上である。好ましい実施態様のための2.5eV以上という三重項エネルギーの条件を満たすには、その化合物が縮合芳香族炭化水素環（例えばナフタレン基）を含んでいてはならない。
【００９０】
本発明でエキシトン阻止材料として機能する置換されたトリアリールアミンは、化学式（EBF-1）を持つ化合物の中から選択することができる。
【００９１】
【化３４】
2009535812.tif 000036
【００９２】
一般式（EBF-1）において、Areは、アルキル基、置換されたアルキル基、アリール基、置換されたアリール基の中から独立に選択され；
R1〜R4は独立に選択されたアリール基であり；
nは1〜4の整数である。
【００９３】
好ましい一実施態様では、AreとR1〜R4は縮合芳香族炭化水素環を含んでいない。
【００９４】
エキシトン阻止層108において有用な材料の例として、以下のものが挙げられる。
2,2'-ジメチル-N,N,N',N'-テトラキス(4-メチルフェニル)-1,1'-ビフェニル-4,4'-ジアミン；
4,4',4"-トリス[(3-メチルフェニル)フェニルアミノ]トリフェニルアミン（MTDATA）；
4,4',4"-トリス(N,N-ジフェニル-アミノ)トリフェニルアミン（TDATA）；
N,N-ビス[2,5-ジメチル-4-[(3-メチルフェニル)フェニルアミノ]フェニル]-2,5-ジメチル-N'-(3-メチルフェニル)-N'-フェニル-1,4-ベンゼンジアミン；
テトラフェニル-p-フェニレンジアミン（TPPD）。
【００９５】
望ましい一実施態様では、エキシトン阻止層の材料は一般式（EBF-2）の中から選択される。
【００９６】
【化３５】
2009535812.tif 000037
【００９７】
一般式（EBF-2）において、R1とR2は置換基を表わしており、R1とR2が合わさって環を形成することができる。例えばR1とR2はメチル基であること、または合わさってシクロヘキシル環を形成することができる。Ar1〜Ar4は、独立に選択された芳香族基（例えばフェニル基またはトリル基）を表わす。R3〜R10は、独立に、水素、アルキル基、置換されたアルキル基、アリール基、置換されたアリール基を表わす。望ましい一実施態様では、R1〜R2、Ar1〜Ar4、R3〜R10は、縮合芳香族環を含んでいない。
【００９８】
そのような材料の例として以下のものが挙げられるが、これですべてではない。
1,1-ビス(4-(N,N-ジ-p-トリルアミノ)フェニル)シクロヘキサン（TAPC）；
1,1-ビス(4-(N,N-ジ-p-トリルアミノ)フェニル)シクロペンタン；
4,4'-(9H-フルオレン-9-イリデン)ビス[N,N-ビス(4-メチルフェニル)-ベンゼンアミン]；
1,1-ビス(4-(N,N-ジ-p-トリルアミノ)フェニル)-4-フェニルシクロヘキサン；
1,1-ビス(4-(N,N-ジ-p-トリルアミノ)フェニル)-4-メチルシクロヘキサン；
1,1-ビス(4-(N,N-ジ-p-トリルアミノ)フェニル)-3-フェニルプロパン；
ビス[4-(N,N-ジエチルアミノ)-2-メチルフェニル](4-メチルフェニル)メタン；
ビス[4-(N,N-ジエチルアミノ)-2-メチルフェニル](4-メチルフェニル)エタン；
(4-ジエチルアミノフェニル)トリフェニルメタン；
ビス(4-ジエチルアミノフェニル)ジフェニルメタン。
【００９９】
好ましい一実施態様では、エキシトン阻止材料は、一般式（EBF-3）の材料：
【化３６】
2009535812.tif 000038
を含んでいる。ただし、nは1〜4の整数であり；
Qは、N、C、アリール基、置換されたアリール基のいずれかであり；
R1は、フェニル、置換されたフェニル、ビフェニル、置換されたビフェニル、アリール、置換されたアリールのいずれかであり；
R2〜R7は、独立に、水素、アルキル、フェニル、置換されたフェニル、アリールアミン、カルバゾール、置換されたカルバゾールのいずれかであり；R2〜R7は、縮合芳香族炭素環基を含んでいない。
【０１００】
そのような材料の例として以下のものが挙げられるが、これですべてではない。
4-(9H-カルバゾル-9-イル)-N,N-ビス[4-(9H-カルバゾル-9-イル)フェニル]-ベンゼンアミン（TCTA）；
4-(3-フェニル-9H-カルバゾル-9-イル)-N,N-ビス[4(3-フェニル-9H-カルバゾル-9-イル)フェニル]-ベンゼンアミン；
9,9'-[5'-[4-(9H-カルバゾル-9-イル)フェニル][1,1':3',1"-テルフェニル]-4,4"-ジイル]ビス-9H-カルバゾール。
【０１０１】
好ましい一実施態様では、エキシトン阻止材料は、一般式（EBF-4）の材料：
【化３７】
2009535812.tif 000039
を含んでいる。ただし、nは1〜4の整数であり；
Qは、フェニル、置換されたフェニル、ビフェニル、置換されたビフェニル、アリール、置換されたアリールのいずれかであり；
R1〜R6は、独立に、水素、アルキル、フェニル、置換されたフェニル、アリールアミン、カルバゾール、置換されたカルバゾールのいずれかであり；
R1〜R6は、縮合芳香族炭素環基を含んでいない。
【０１０２】
そのような材料の例として以下のものが挙げられるが、これですべてではない。
9,9'-(2,2'-ジメチル[1,1'-ビフェニル]-4,4'-ジイル)ビス-9H-カルバゾール（CDBP）；
9,9'-[1,1'-ビフェニル]-4,4'-ジイルビス-9H-カルバゾール（CBP）；
9,9'-(1,3-フェニレン)ビス-9H-カルバゾール（mCP）；
9,9'-(1,4-フェニレン)ビス-9H-カルバゾール；
9,9',9"-(1,3,5-ベンゼントリイル)トリス-9H-カルバゾール；
9,9'-(1,4-フェニレン)ビス-[N,N,N',N'-テトラフェニル-9H-カルバゾール-3,6-ジアミン]；
9-[4-(9H-カルバゾル-9-イル)フェニル]-N,N-ジフェニル-9H-カルバゾール-3-アミン；
9,9'-(1,4-フェニレン)ビス-[N,N-ジフェニル-9H-カルバゾール-3-アミン]；
9-[4-(9H-カルバゾル-9-イル)フェニル]-N,N,N',N'-テトラフェニル-9H-カルバゾール-3,6-ジアミン；
9-フェニル-9H-カルバゾール。
【０１０３】
金属錯体も、望ましい三重項エネルギーと正孔輸送特性と電子阻止特性を持つのであれば、エキシトン阻止層として機能することができる。その一例が、アメリカ合衆国特許出願公開2003/0175553に記載されているfac-トリス(1-フェニルピラゾラト-N,C2')イリジウム(III)（Ir(ppz)3）である。
【０１０４】
発光層（LEL）
【０１０５】
OLEDデバイスの発光層は、2種類以上のホスト材料と、発光のための1種類以上のゲスト材料とを含んでいることが好ましい。ゲスト材料のうちの少なくとも1つは、リン光材料であることが好ましい。発光ゲスト材料は、通常はホスト材料よりも少ない量が存在していて、一般にホスト材料の20質量％までの量が存在しているが、より一般にはホストの0.1〜10質量％である。便宜上、発光ゲスト材料を発光ドーパントと呼ぶことができる。リン光ゲスト材料は、この明細書ではリン光材料またはリン光ドーパントと呼ぶことができる。リン光材料は分子量が小さな化合物であることが好ましいが、オリゴマーまたはポリマーであってもよい。リン光材料は、ホスト材料の中に分散された離散した材料として提供すること、またはホスト材料と何らかの方法で結合させる（例えばポリマーであるホストに共有結合させる）ことができる。
【０１０６】
蛍光材料をリン光材料と同じ層で、または隣接した層で、または隣接ていない層で、または隣接した画素で、またはこれらの任意の組み合わせで使用することができる。本発明のリン光材料の性能に悪影響を与えない材料を選択するよう注意せねばならない。当業者であれば、リン光材料と同じ層または隣接した層に含まれる材料の濃度と三重項エネルギーは、リン光の望まないクエンチングが起こらないように適切に設定する必要があることが理解できよう。
【０１０７】
リン光材料のためのホスト材料
【０１０８】
適切なホスト材料は、三重項エネルギー（ホストの三重項最低励起状態と一重項基底状態のエネルギー差）がリン光発光体の三重項エネルギー以上である。三重項エキシトンがリン光発光体分子に移動し、リン光発光体分子上で直接形成されたあらゆる三重項エキシトンが発光までそのままに留まるようにするのに、このエネルギー・レベルの条件が必要とされる。しかしC. AdachiらによってAppl. Phys. Lett.、第79巻、2082〜2084ページ、2001年に報告されているように、ホスト材料の三重項エネルギーがリン光発光体の三重項エネルギーよりも低いデバイスからでも効率的な発光が可能な場合がある。三重項エネルギーは、例えばS.L. Murov、I. Carmichael、G.L. Hug、『光化学のハンドブック』、第2版（マルセル・デッカー社、ニューヨーク、1993年）に記載されているように、いくつかある手段のうちの任意の手段で容易に測定される。
【０１０９】
実験データがない場合、三重項エネルギーは以下のようにして推定できる。ある分子の三重項状態のエネルギーは、その分子の基底状態のエネルギー（E(gs)）と、その分子の最低三重項状態のエネルギー（E(ts)）の差として定義される（どちらも単位はeV）。これらのエネルギーは、ガウシャン98（ガウシャン社、ピッツバーグ、ペンシルヴェニア州）コンピュータ・プログラムに含まれているB3LYP法を利用して計算できる。B3LYP法で使用される基本セットは、以下のように定義される。すなわち、MIDI!（MIDI!が定義されているすべての原子に対して用いる）と、6-31G*（6-31G*で定義されているが、MIDI!では定義されていないすべての原子に対して用いる）と、LACV3PまたはLANL2DZという基本セットと擬ポテンシャル（MIDI!または6-31G*で定義されていない原子に対して用いられ、LACV3Pのほうが好ましい）である。残るすべての原子に関しては、公開されている任意の基本セットと擬ポテンシャルを用いることができる。MIDI!、6-31G*、LANL2DZは、ガウシャン98コンピュータ・コードに含まれているものが用いられ、LACV3Pは、Jaguar4.1（シュレーディンガー社、ポートランド、オレゴン州）コンピュータ・コードに含まれているものが用いられる。各状態のエネルギーは、その状態の最小エネルギー構造に関して計算される。2つの状態のエネルギー差は（式1）によってさらに変更されて、三重項状態のエネルギー（E(t)）が得られる。
E(t) = 0.84×(E(ts) - E(gs)) + 0.35    （1）
【０１１０】
ポリマー材料またはオリゴマー材料では、十分なサイズの1つのモノマーまたはオリゴマーで三重項エネルギーを計算すれば十分であり、追加のユニットが材料の三重項エネルギーの計算値を実質的に変化させることはない。
【０１１１】
望ましいホスト材料は連続膜を形成することができる。発光層は、デバイスの膜の形状、電気的特性、発光効率、動作寿命を改善するために2種類以上のホスト材料を含むことができる。適切なホスト材料は、WO 00/70655、WO 01/39234、WO 01/93642、WO 02/074015、WO 02/15645、アメリカ合衆国特許出願公開2002/0117662に記載されている。
【０１１２】
三重項ホスト材料のタイプは、その電荷輸送特性に従って分類することができる。2つの主要なタイプは、電子輸送が優勢なタイプと、正孔輸送が優勢なタイプである。1つのタイプの電荷を優勢に輸送すると分類できるいくつかのホスト材料は、特にある種のデバイス構造では両方のタイプの電荷を輸送できることに注意されたい。それは例えばCBPであり、C. Adachi、R. Kwong、S.R. Forrest、Organic Electronics、第2巻、37〜43ページ、2001年に記載されている。別のタイプのホストは、HOMOとLUMOのエネルギー・ギャップが大きいためにどちらのタイプの電荷も容易に輸送することはなく、その代わりにリン光ドーパント分子への電荷の直接注入に頼るホストである。
【０１１３】
望ましい電子輸送ホストは、その三重項エネルギーが、使用するリン光発光体の三重項エネルギーよりも大きい適切な任意の電子輸送化合物（例えばベンズアゾール、フェナントロリン、1,3,4-オキサジアゾール、トリアゾール、トリアジン、トリアリールボラン）である。
【０１１４】
ベンズアゾールの好ましい1つのクラスが、Jianmin Shiらによってアメリカ合衆国特許第5,645,948号と第5,766,779号に記載されている。このような化合物は、構造式（PHF-1）で表わされる。
【０１１５】
【化３８】
2009535812.tif 000040
【０１１６】
構造式（PHF-1）において、nは2〜8の中から選択され；
Zは、独立に、O、NR、Sのいずれかであり；
RとR'は、個別に、水素；炭素原子が1〜24個のアルキル（例えばプロピル、t-ブチル、ヘプチルなど）；アリール、またはヘテロ原子で置換されたアリールで炭素原子が5〜20個のもの（例えばフェニル、ナフチル、フリル、チエニル、ピリジル、キノリニルや、他の複素環系）；ハロ（例えばクロロ、フルオロ）；縮合芳香族環を完成させるのに必要な原子のいずれかであり；
Xは、炭素、アルキル、アリール、置換されたアルキル、置換されたアリールのいずれかからなる結合単位であり、複数のベンズアゾールを互いに共役または非共役に結合させる。
【０１１７】
有用なベンズアゾールの一例は、以下の一般式（PHF-2）で表わされる2,2',2"-(1,3,5-フェニレン)トリス[1-フェニル-1H-ベンゾイミダゾール]（TPBI）である。
【０１１８】
【化３９】
2009535812.tif 000041
【０１１９】
ホストとして用いるのに適した電子輸送材料の別のクラスとして、一般式（PHF-3）で表わされる置換されたさまざまなフェナントロリンがある。
【０１２０】
【化４０】
2009535812.tif 000042
【０１２１】
一般式（PHF-3）において、R1〜R8は、独立に、水素、アルキル基、アリール基、置換されたアリール基のいずれかであり、R1〜R8のうちの少なくとも1つは、アリール基または置換されたアリール基である。
【０１２２】
適切な材料の例は、2,9-ジメチル-4,7-ジフェニル-フェナントロリン（BCP）（一般式（PH-1）参照）と4,7-ジフェニル-1,10-フェナントロリン（Bphen）（一般式（PH-2）参照）である。
【０１２３】
【化４１】
2009535812.tif 000043
【０１２４】
電子輸送ホストとして機能するトリアリールボランは、化学式（PHF-4）を持つ化合物：
【化４２】
2009535812.tif 000044
の中から選択することができる。ただし、Ar1〜Ar3は、独立に、芳香族炭化水素環基または芳香族複素環基であり、これらの基には1個以上の置換基が含まれていてもよい。上記の構造を持つ化合物は、一般式（PHF-5）：
【化４３】
2009535812.tif 000045
の中から選択することが好ましい。ただし、R1〜R15は、独立に、水素、フルオロ基、シアノ基、トリフルオロメチル基、スルホニル基、アルキル基、アリール基、置換されたアリール基のいずれかである。
【０１２５】
トリアリールボランの代表例として以下のものが挙げられる。
【０１２６】
【化４４】
2009535812.tif 000046
【０１２７】
電子輸送ホストは、置換された1,3,4-オキサジアゾールの中から選択することができる。置換された有用なオキサジアゾールの代表例は以下のものである。
【０１２８】
【化４５】
2009535812.tif 000047
【０１２９】
電子輸送ホストは、置換された1,2,4-トリアゾールの中から選択することができる。有用なトリアゾールの一例は、一般式（PHF-6）で表わされる3-フェニル-4-(1-ナフチル)-5-フェニル-1,2,4-トリアゾールである。
【０１３０】
【化４６】
2009535812.tif 000048
【０１３１】
電子輸送ホストは、置換された1,3,5-トリアジンの中から選択することができる。適切な材料の例は、以下のものである。
2,4,6-トリス(ジフェニルアミノ)-1,3,5-トリアジン；
2,4,6-トリカルバゾロ-1,3,5-トリアジン；
2,4,6-トリス(N-フェニル-2-ナフチルアミノ)-1,3,5-トリアジン；
2,4,6-トリス(N-フェニル-1-ナフチルアミノ)-1,3,5-トリアジン；
4,4',6,6'-テトラフェニル-2,2'-ビ-1,3,5-トリアジン；
2,4,6-トリス([1,1':3',1"-テルフェニル]-5'-イル)-1,3,5-トリアジン。
【０１３２】
一実施態様では、適切なホスト材料はアルミニウム錯体またはガリウム錯体である。特に有用なホスト材料は、一般式（PHF-7）で表わされる。
【０１３３】
【化４７】
2009535812.tif 000049
【０１３４】
一般式（PHF-7）において、M1はAlまたはGaを表わす。R2〜R7は、水素または独立に選択された置換基を表わす。R2は電子供与基（例えばメチル基）を表わすことが望ましい。R3とR4は、それぞれ独立に、水素または電子求引置換基を表わすことが好ましい。R5、R6、R7は、それぞれ独立に、水素または電子受容基を表わすことが好ましい。隣り合った置換基R2〜R7が合わさって環基を形成することができる。Lは、酸素によってアルミニウムと結合した芳香族部分であり、その芳香族部分が置換基で置換されることでLが6〜30個の炭素原子を持つようにすることができる。一般式（PHF-7）の材料の代表例を以下に示す。
【０１３５】
【化４８】
2009535812.tif 000050
【０１３６】
【化４９】
2009535812.tif 000051
【０１３７】
望ましい正孔輸送ホストは、三重項エネルギーが、使用するリン光発光体の三重項エネルギーよりも大きい適切な任意の正孔輸送化合物（例えばトリアリールアミンやカルバゾール）である。ホストとして使用する正孔輸送化合物の適切な1つのクラスは、芳香族第三級アミンである。芳香族第三級アミンは、炭素原子（そのうちの少なくとも1つは芳香族環のメンバーである）だけに結合する少なくとも1つの3価窒素原子を含んでいる化合物であると理解されている。芳香族第三級アミンの1つの形態は、アリールアミン（例えばモノアリールアミン、ジアリールアミン、トリアリールアミン、ポリマー・アリールアミン）である。モノマー・トリアリールアミンの例は、Klupfelらによってアメリカ合衆国特許第3,180,730号に示されている。1個以上のビニル基で置換された他の適切なトリアリールアミン、および／または少なくとも1つの活性な水素含有基を含む他の適切なトリアリールアミンは、Brantleyらによってアメリカ合衆国特許第3,567,450号と第3,658,520号に開示されている。
【０１３８】
芳香族第三級アミンのより好ましい1つのクラスは、アメリカ合衆国特許第4,720,432号と第5,061,569号に記載されているように、少なくとも2つの芳香族第三級アミン部分を含むものである（例えばテトラアリールジアミン）。望ましいテトラアリールジアミンは、一般式（PHF-8）：
【化５０】
2009535812.tif 000052
で表わされるように、2つのジアリールアミノ基を含んでいる。ただし、それぞれのAreは、独立に選択されたアリーレン基（例えばフェニレン部分またはアントラセン部分）であり；
nは1〜4の中から選択され；
R1〜R4は、独立に選択されたアリール基である。
【０１３９】
典型的な一実施態様では、R1〜R4のうちの少なくとも1つは多環式縮合環構造（例えばナフタレン）である。しかしドーパントの発光が青色または緑色であるときには、アリールアミン・ホスト材料が多環式縮合環置換基を持つことはあまり好ましくない。
【０１４０】
有用な化合物の代表例として以下のものがある。
4,4'-ビス[N-(1-ナフチル)-N-フェニルアミノ]ビフェニル（NPB）；
4,4'-ビス[N-(1-ナフチル)-N-(2-ナフチル)アミノ]ビフェニル（TNB）；
4,4'-ビス[N-(3-メチルフェニル)-N-フェニルアミノ]ビフェニル（TPD）；
4,4'-ビス-ジフェニルアミノ-テルフェニル；
2,6,2',6'-テトラメチル-N,N,N',N'-テトラフェニル-ベンジジン；
4,4',4"-トリス[(3-メチルフェニル)フェニルアミノ]トリフェニルアミン（MTDATA）；
4,4',4"-トリス(N,N-ジフェニル-アミノ)トリフェニルアミン（TDATA）；
N,N-ビス[2,5-ジメチル-4-[(3-メチルフェニル)フェニルアミノ]フェニル]-2,5-ジメチル-N'-(3-メチルフェニル)-N'-フェニル-1,4-ベンゼンジアミン。
【０１４１】
望ましい一実施態様では、正孔輸送ホストは、一般式（PHF-9）の材料を含んでいる。
【０１４２】
【化５１】
2009535812.tif 000053
【０１４３】
一般式（PHF-9）において、R1とR2は置換基を表わすが、R1とR2は合わさって環を形成することができ（例えばR1とR2は、メチル基にすること、または合わさってシクロヘキシル環を形成することができる）；
Ar1〜Ar4は、独立に選択された芳香族環を表わし（例えばフェニル基またはトリル基）；
R3〜R10は、独立に、水素、アルキル基、置換されたアルキル基、アリール基、置換されたアリール基を表わす。
【０１４４】
適切な材料の例として以下のものが挙げられるが、これですべてではない。
1,1-ビス(4-(N,N-ジ-p-トリルアミノ)フェニル)シクロヘキサン（TAPC）；
1,1-ビス(4-(N,N-ジ-p-トリルアミノ)フェニル)シクロペンタン；
4,4'-(9H-フルオレン-9-イリデン)ビス[N,N-ビス(4-メチルフェニル)-ベンゼンアミン]；
1,1-ビス(4-(N,N-ジ-p-トリルアミノ)フェニル)-4-フェニルシクロヘキサン；
1,1-ビス(4-(N,N-ジ-p-トリルアミノ)フェニル)-4-メチルシクロヘキサン；
1,1-ビス(4-(N,N-ジ-p-トリルアミノ)フェニル)-3-フェニルプロパン；
ビス[4-(N,N-ジエチルアミノ)-2-メチルフェニル](4-メチルフェニル)メタン；
ビス[4-(N,N-ジエチルアミノ)-2-メチルフェニル](4-メチルフェニル)エタン；
(4-ジエチルアミノフェニル)トリフェニルメタン；
ビス(4-ジエチルアミノフェニル)ジフェニルメタン。
【０１４５】
正孔輸送ホストとして用いるのに役立つ化合物の1つのクラスには、一般式（PHF-10）で表わされるカルバゾール誘導体が含まれる。
【０１４６】
【化５２】
2009535812.tif 000054
【０１４７】
一般式（PHF-10）において、Qは、独立に、窒素、炭素、ケイ素、置換されたケイ素基、アリール基、置換されたアリール基のいずれかを表わすが、フェニル基が好ましく；
R1は、アリール基または置換されたアリール基であることが好ましく、フェニル基、置換されたフェニル基、ビフェニル基、置換されたビフェニル基であることがより好ましく；
R2〜R7は、独立に、水素、アルキル基、フェニル基、置換されたフェニル基、アリールアミン、カルバゾール、置換されたカルバゾールのいずれかであり；
nは1〜4の中から選択される。
【０１４８】
置換された有用なカルバゾールの代表例は以下のものである。
4-(9H-カルバゾル-9-イル)-N,N-ビス[4-(9H-カルバゾル-9-イル)フェニル]-ベンゼンアミン（TCTA）；
4-(3-フェニル-9H-カルバゾル-9-イル)-N,N-ビス[4-(3-フェニル-9H-カルバゾル-9-イル)フェニル]-ベンゼンアミン；
9,9'-[5'-[4-(9H-カルバゾル-9-イル)フェニル][1,1':3',1"-テルフェニル]-4,4"-ジイル]ビス-9H-カルバゾール；
3,5-ビス(9-カルバゾリル)テトラフェニルシラン（SimCP）。
【０１４９】
好ましい一実施態様では、正孔輸送ホストは一般式（PHF-11）の材料を含んでいる。
【０１５０】
【化５３】
2009535812.tif 000055
【０１５１】
一般式（PHF-11）において、nは1〜4の中から選択され；
Qは、独立に、フェニル基、置換されたフェニル基、ビフェニル基、置換されたビフェニル基、アリール基、置換されたアリール基のいずれかを表わし；
R1〜R6は、独立に、水素、アルキル、フェニル、置換されたフェニル、アリールアミン、カルバゾール、置換されたカルバゾールのいずれかである。
【０１５２】
適切な材料の例は以下のものである。
9,9'-(2,2'-ジメチル[1,1'-ビフェニル]-4,4'-ジイル)ビス-9H-カルバゾール（CDBP）；
9,9'-[1,1'-ビフェニル]-4,4'-ジイルビス-9H-カルバゾール（CBP）；
9,9'-(1,3-フェニレン)ビス-9H-カルバゾール（mCP）；
9,9'-(1,4-フェニレン)ビス-9H-カルバゾール；
9,9',9"-(1,3,5-ベンゼントリイル)トリス-9H-カルバゾール；
9,9'-(1,4-フェニレン)ビス[N,N,N',N'-テトラフェニル-9H-カルバゾール-3,6-ジアミン]；
9-[4-(9H-カルバゾル-9-イル)フェニル]-N,N-ジフェニル-9H-カルバゾール-3-アミン；
9,9'-(1,4-フェニレン)ビス[N,N-ジフェニル-9H-カルバゾール-3-アミン]；
9-[4-(9H-カルバゾル-9-イル)フェニル]-N,N,N',N'-テトラフェニル-9H-カルバゾール-3,6-ジアミン。
【０１５３】
リン光LELに含まれるホスト材料は、2種類以上のホスト材料の混合物を含んでいる。特に有用なのは、電子輸送共同ホストと正孔輸送共同ホストをそれぞれ少なくとも1種類含む混合物である。正孔輸送共同ホストの最適な濃度は実験によって決定できる。電子輸送分子と正孔輸送分子が互いに共有結合し、電子輸送特性と正孔輸送特性の両方を持つて単一のホスト分子を形成できることにも注意されたい。
【０１５４】
ホスト材料は、電子輸送共同ホストと正孔輸送共同ホストに加え、電気的に不活性な（すなわち電子も正孔も運ばない）1種類以上の追加の共同ホスト材料を含むことができる。このような材料は、正孔輸送共同ホストのHOMOよりも0.2eV以上低いHOMOを持つとともに、電子輸送共同ホストのLUMOよりも0.2eV以上高いLUMOを持っていなければならない。これらの材料はそれ自身では電子も正孔も運ばないが、例えば希釈剤として作用することによって電子輸送共同ホストと正孔輸送共同ホストの電荷輸送特性を変化させるのに使用できる。このHOMOレベルとLUMOレベルの差は、電子輸送共同ホストと正孔輸送共同ホストそれぞれでのレベルの差よりも大きいため、このような材料をバンドギャップの広い材料と呼ぶことができる。
【０１５５】
Thompsonらは、アメリカ合衆国特許公開2004/0209115と2004/0209116に、バンドギャップが広くて青色リン光OLEDに適した三重項エネルギーを持つ一群の材料を開示している。そのような化合物として、構造式（PHF-12）：
【化５４】
2009535812.tif 000056
で表わされるものがある。ただし、
XはSiまたはPbであり；Ar1、Ar2、Ar3、Ar4は、それぞれ、フェニルと、三重項エネルギーが大きな複素環基（例えばピリジン、ピラゾール、チオフェンなど）の中から独立に選択された芳香族基である。これらの材料におけるHOMO-LUMOギャップは、芳香族単位が電子的に分離されていることと、共役する置換基が欠けていることが原因で大きい。
【０１５６】
このタイプの材料の代表例として以下のものが挙げられる。
【０１５７】
【化５５】
2009535812.tif 000057
【０１５８】
本発明では、電気的に不活性な共同ホスト材料をこのリストの中から選択できるが、そのHOMOエネルギーとLUMOエネルギーは、個別に上記の基準を満たさねばならない。上記のHOMO、LUMO、三重項エネルギーを有する他の材料も使用できる。電気的に不活性な共同ホスト材料は、全ホスト材料のうちの0〜約80％にすることができる。
【０１５９】
リン光材料
【０１６０】
本発明によれば、ELデバイスの発光層109は、正孔輸送共同ホスト材料と、電子輸送共同ホスト材料と、1種類以上のリン光ゲスト材料を含んでいる。このリン光発光ゲスト材料は、一般に、発光層の1〜20質量％の量が存在している。この量は発光層の2〜8質量％であることが好ましい。いくつかの実施態様では、リン光ゲスト財朗は、1種類以上のホスト材料に結合させることができる。便宜上、この明細書ではリン光錯体ゲスト材料をリン光材料と呼ぶ。
【０１６１】
特に有用なリン光材料は、一般式（PDF-1）：
【化５６】
2009535812.tif 000058
で表わされる。ただし、Aは、少なくとも1個のN原子を含む、置換された、または置換されていない複素環であり；Bは、置換された芳香族、置換されていない芳香族環、置換された複素芳香族環、置換されていない複素芳香族環、Mに結合したビニルの炭素を含む環のいずれかであり；X-Yは、アニオン性二座リガンドであり；MがRhまたはIrであるときには、mは1〜3の整数であり、nは0〜2の整数であり、かつmとnの和は3であり；MがPtまたはPdであるときには、mは1〜2の整数であり、nは0〜1の整数であり、かつmとnの和は2である。
【０１６２】
一般式（PDF-1）の化合物は、中央の金属原子が、その金属原子を1つ以上のリガンドの炭素原子と窒素原子に結合させることによって形成される環単位に含まれることを示すため、C,N-シクロメタル化錯体と呼ぶことができる。一般式（PDF-1）の複素環Aの例として、ピリジン環、キノリン環、イソキノリン環、ピリミジン環、ピラジン環、インドール環、インダゾール環、チアゾール環、オキサゾール環のうちで置換されたもの、または置換されていないものが挙げられる。一般式（PDF-1）の複素環Bの例として、フェニル環、ナフチル環、チエニル環、ベンゾチエニル環、フラニル環のうちで置換されたもの、または置換されていないものが挙げられる。一般式（PDF-1）の環Bは、N含有環（例えばピリジン）であってもよい。ただしそのN含有環は、一般式（PDF-1）に示してあるように、C原子を通じてMに結合しており、N原子を通じてMに結合しているのではない。
【０１６３】
一般式（PDF-1）においてm=3かつn=0のトリス-C,N-シクロメタル化錯体の一例は、トリス(2-フェニル-ピリジナト-N,C2'-)イリジウム(III)である。その立体図を面（fac-）異性体または稜（mer-）異性体として以下に示す。
【０１６４】
【化５７】
2009535812.tif 000059
【０１６５】
面異性体は稜異性体よりも発光の量子収率が大きいことがしばしば見いだされているため、通常は面異性体のほうが好まれる。一般式（PDF-1）に従うトリス-C,N-シクロメタル化錯体の別の例は、トリス(2-(4’-メチルフェニル)ピリジナト-N,C2')イリジウム(III)、トリス(3-フェニルイソキノリナト-N,C2')イリジウム(III)、トリス(2-フェニルキノリナト-N,C2')イリジウム(III)、トリス(1-フェニルイソキノリナト-N,C2')イリジウム(III)、トリス(1-(4’-メチルフェニル)イソキノリナト-N,C2')イリジウム(III)、トリス(2-(4’,6’-ジフルオロフェニル)-ピリジナト-N,C2')イリジウム(III)、トリス(2-(5’-フェニル-4’,6’-ジフルオロフェニル)-ピリジナト-N,C2')イリジウム(III)、トリス(2-(5’-フェニル)-ピリジナト-N,C2')イリジウム(III)、トリス(2-(2’-ベンゾチエニル)ピリジナト-N,C3')イリジウム(III)、トリス(2-フェニル-3,3’-ジメチル)インドラト-N,C2')イリジウム(III)、トリス(1-フェニル-1H-インダゾラト-N,C2')イリジウム(III)である。
【０１６６】
トリス-C,N-シクロメタル化リン光材料には、一般式（PDF-1）において、モノアニオン性二座リガンドX-Yが別のC,N-シクロメタル化リガンドである化合物も含まれる。例として、ビス(1-フェニルイソキノリナト-N,C2')(2-フェニルピリジナト-N,C2')イリジウム(III)、ビス(2-フェニルピリジナト-N,C2')(1-フェニルイソキノリナト-N,C2')イリジウム(III)、ビス(1-フェニルイソキノリナト-N,C2')(2-フェニル-5-メチル-ピリジナト-N,C2')イリジウム(III)、ビス(1-フェニルイソキノリナト-N,C2')(2-フェニル-4-メチル-ピリジナト-N,C2')イリジウム(III)、ビス(1-フェニルイソキノリナト-N,C2')(2-フェニル-3-メチル-ピリジナト-N,C2')イリジウム(III)などがある。
【０１６７】
いくつかのトリス-C,N-シクロメタル化イリジウム錯体の構造式を以下に示す。
【０１６８】
【化５８】
2009535812.tif 000060
【０１６９】
【化５９】
2009535812.tif 000061
【０１７０】
【化６０】
2009535812.tif 000062
【０１７１】
【化６１】
2009535812.tif 000063
【０１７２】
一般式（PDF-1）による好ましいリン光材料は、C,N-シクロメタル化リガンドに加え、C,N-シクロメタル化リガンドではないモノアニオン性二座リガンドX-Yも含んでいる。一般的な例は、β-ジケトネート（例えばアセチルアセトネート）とシッフ塩基（例えばピコリネート）である。一般式（PDF-1）に従うこのような混合リガンド錯体の例として、ビス(2-フェニルピリジナト-N,C2')イリジウム(III)(アセチルアセトネート)、ビス(2-(2'-ベンゾチエニル)ピリジナト-N,C3')イリジウム(III)(アセチルアセトネート)、ビス(2-(4',6'-ジフルオロフェニル)-ピリジナト-N,C2')イリジウム(III)(ピコリネート)などがある。
【０１７３】
一般式（PDF-1）に従う他の重要なリン光材料として、C,N-シクロメタル化Pt(II)錯体であるシス-ビス(2-フェニルピリジナト-N,C2')白金(II)、シス-ビス(2-(2'-チエニル)ピリジナト-N,C3')白金(II)、シス-ビス(2-(2'-チエニル)キノリナト-N,C5')白金(II)、(2-(4',6'-ジフルオロフェニル)ピリジナト-N,C2')白金(II)(アセチルアセトネート)などがある。
【０１７４】
一般式（PDF-1）で表わされる二座C,N-シクロメタル化錯体に加え、多くの適切なリン光発光体が多座C,N-シクロメタル化リガンドを含んでいる。三座リガンドを有する本発明で用いるのに適したリン光発光体は、アメリカ合衆国特許第6,824,895号、アメリカ合衆国特許出願10/729238と、その中の参考文献に開示されている（その内容全体がこの明細書に組み込まれているものとする）。四座リガンドを有する本発明で用いるのに適したリン光発光体は、以下の一般式：
【化６２】
2009535812.tif 000064
で表わされる。ただし、MはPtまたはPdであり；R1〜R7は水素または独立に選択された置換基を表わすが、R1とR2、R2とR3、R3とR4、R4とR5、R5とR6、R6とR7が合わさって環基を形成してもよく；R8〜R14は水素または独立に選択された置換基を表わすが、R8とR9、R9とR10、R10とR11、R11とR12、R12とR13、R13とR14が合わさって環基を形成してもよく；Eは、
【化６３】
2009535812.tif 000065
の中から選択された架橋基を表わす（ただし、RとR'は水素または独立に選択された置換基を表わすが、RとR'が合わさって環基を形成してもよい）
【０１７５】
望ましい一実施態様では、本発明で用いるのに適した四座C,N-シクロメタル化リン光発光体は以下の一般式：
【化６４】
2009535812.tif 000066
で表わされる。ただし、R1〜R7は水素または独立に選択された置換基を表わすが、R1とR2、R2とR3、R3とR4、R4とR5、R5とR6、R6とR7が合わさって環基を形成してもよく；R8〜R14は水素または独立に選択された置換基を表わすが、R8とR9、R9とR10、R10とR11、R11とR12、R12とR13、R13とR14が合わさって環基を形成してもよく；Z1〜Z5は水素または独立に選択された置換基を表わすが、Z1とZ2、Z2とZ3、Z3とZ4、Z4とZ5が合わさって環基を形成してもよい。
【０１７６】
四座C,N-シクロメタル化リガンドを有するリン光発光体の例として、以下に示す（PD-16）〜（PD-18）が挙げられる。
【０１７７】
【化６５】
2009535812.tif 000067
【０１７８】
（PDF-1）〜（PDF-4）に従うC,N-シクロメタル化リン光材料の発光波長（色）は、主としてその錯体の最低エネルギー光遷移によって、したがってC,N-シクロメタル化リガンドの選択によって支配される。例えば2-フェニル-ピリジナト-N,C2'錯体は一般に緑色の光を出すのに対し、1-フェニル-イソキノリノラト-N,C2'錯体は一般に赤色の光を出す。2つ以上のC,N-シクロメタル化リガンドを有する錯体の場合には、発光は、最も長い発光波長を持つリガンドの発光になろう。発光波長は、C,N-シクロメタル化リガンド上の置換基の効果によってさらにシフトさせることができる。例えば環Aの適切な位置の電子供与基を置換したり、環Bの電子求引基を置換したりすると、置換されていないC,N-シクロメタル化リガンド錯体と比べて発光が青の側にシフトする傾向がある。一般式（PDF-1）においてより電子求引特性のあるモノアニオン性二座リガンドX、Yを選択することによってもC,N-シクロメタル化リガンド錯体の発光が青の側にシフトする傾向がある。環A上に電子求引特性を有するモノアニオン性二座リガンドを持ち、環B上に電子求引置換基を持つ錯体の例として、ビス(2-(4',6'-ジフルオロフェニル)-ピリジナト-N,C2')イリジウム(III)(ピコリネート)；ビス(2-(5'-(4"-トリフルオロメチルフェニル)-4',6'-ジフルオロフェニル)-ピリジナト-N,C2')イリジウム(III)(ピコリネート)；ビス(2-(5'-フェニル-4',6'-ジフルオロフェニル)-ピリジナト-N,C2')イリジウム(III)(ピコリネート)；ビス(2-(5'-シアノ-4',6'-ジフルオロフェニル)-ピリジナト-N,C2')イリジウム(III)(ピコリネート)；ビス(2-(4',6'-ジフルオロフェニル)-ピリジナト-N,C2')イリジウム(III)(テトラキス(1-ピラゾリル)ボレート)；ビス(2-(4',6'-ジフルオロフェニル)-ピリジナト-N,C2')(2-((3-トリフルオロメチル)-1H-ピラゾル-5-イル)-ピリジナト-N,N')イリジウム(III)；ビス(2-(4',6'-ジフルオロフェニル)-4-メチルピリジナト-N,C2')(2-((3-トリフルオロメチル)-1H-ピラゾル-5-イル)-ピリジナト-N,N')イリジウム(III)；ビス(2-(4',6'-ジフルオロフェニル)-4-メトキシピリジナト-N,C2')(2-((3-トリフルオロメチル)-1H-ピラゾル-5-イル)-ピリジナト-N,N')イリジウム(III)などがある。
【０１７９】
一般式（PDF-1）に従うリン光材料の中央金属原子としてRh、Ir、Pd、Ptが可能である。好ましい金属原子はIrとPtである。なぜなら第3遷移元素系列の元素を用いると一般により強いスピン-軌道相互作用が得られるため、これらの金属はリン光量子効率がより高いからである。
【０１８０】
C,N-シクロメタル化リガンドを含まない他のリン光材料が知られている。Pt(II)、Ir(I)、Rh(I)とマレオニトリルジチオレートのリン光錯体が報告されている（C.E. Johnson他、J. Am. Chem. Soc.、第105巻、1795〜1802ページ、1983年）。Re(I)トリカルボニルジイミン錯体もリン光が強いことで知られている（M. WrightonとD.L. Morse、J. Am. Chem. Soc.、第96巻、998〜1003ページ、1974年；D.J. Stufkens、Comments Inorg. Chem、第13巻、359〜385ページ、1992年；V.W.W. Yam、Chem. Commun.、2001年、789〜796ページ）。シアノ・リガンドと、ビピリジル・リガンドまたはフェナントロリン・リガンドとを含むリガンドの組み合わせを含有するOs(II)錯体もポリマーOLEDで効果が証明されている（Y. Ma他、Synthetic Metals、第94巻、245〜248ページ、1998年）。
【０１８１】
2,3,7,8,12,13,17,18-オクタエチル-21H,23H-ポルフィン白金(II)などのポルフィリン錯体も有用なリン光材料である。
【０１８２】
有用なリン光材料のさらに別の例として、3価ランタニド（例えばTb3+、Eu3+）の配位錯体がある（J. Kido他、Chem. Lett.、657ページ、1990年；J. Alloys and Compounds、第192巻、30〜33ページ、1993年；Jpn. J. Appl. Phys.、第35巻、L394〜L396ページ、1996年；Appl. Phys. Lett.、第65巻、2124ページ、1994年）。
【０１８３】
適切なリン光材料に関する追加情報が見いだせるのは、アメリカ合衆国特許第6,303,238号、WO 00/57676、WO 00/70655、WO 01/41512、アメリカ合衆国特許出願公開2002/0182441、2003/0017361、2003/0072964、アメリカ合衆国特許第6,413,656号、第6,687,266号、アメリカ合衆国特許出願公開2004/0086743、2004/0121184、2003/0059646、2003/0054198、ヨーロッパ特許第1 239 526号、第1 238 981号、第1 244 155号、アメリカ合衆国特許出願公開2002/0100906、2003/0068526、2003/0068535、日本国特開2003/073387、2003/073388、アメリカ合衆国特許第6,677,060号、アメリカ合衆国特許出願公開2003/0235712、2004/0013905、アメリカ合衆国特許第6,733,905号、第6,780,528号、アメリカ合衆国特許出願公開2003/0040627、日本国特開2003/059667、2003/073665、アメリカ合衆国特許出願公開2002/0121638、ヨーロッパ特許第1 371 708号、アメリカ合衆国特許出願公開2003/010877、WO 03/040256、アメリカ合衆国特許出願公開2003/0096138、2003/0173896、アメリカ合衆国特許第6,670,645号、アメリカ合衆国特許出願公開2004/0068132、WO 2004/015025、アメリカ合衆国特許出願公開2004/0072018、2002/0134984、WO 03/079737、WO 2004/020448、WO 03/091355、アメリカ合衆国特許出願10/729402、10/729712、10/729738、10/729238、10/729246、10/729207、10/729263である。
【０１８４】
電子輸送層（ETL）
【０１８５】
電子注入層と発光層の間にある電子輸送層に堆積される電子輸送材料は、電子輸送共同ホスト材料と同じでも異なっていてもよい。電子輸送層は、2種類以上の電子輸送化合物を含むことができ、混合物として堆積されるか、または別々の層に分割される。
【０１８６】
本発明の好ましい電子輸送材料は本発明の詳細な説明においてすでに説明した。ETLで用いるのに適した他の電子輸送材料として金属キレート化オキシノイド化合物があり、その中にはオキシンそのもの（一般に8キノリノールまたは8-ヒドロキシキノリンとも呼ばれる）のキレートも含まれる。このような化合物は、電子を電子注入層から受け入れ、輸送し、LELに注入するのに役立つため高性能を示し、容易に薄膜の形態になる。ここで考慮するオキシノイド系化合物の例は、以下の構造式（ET1）：
【化６６】
2009535812.tif 000068
を満たす化合物である。ただし、
Mは金属を表わし；
nは1〜4の整数であり；
Zは、現われるごとに独立に、縮合した少なくとも2つの芳香族環を有する核を完成させる原子を表わす。
【０１８７】
以上の説明から、金属は、一価、二価、三価、四価の金属が可能であることが明らかである。金属としては、例えばアルカリ金属（リチウム、ナトリウム、カリウムなど）、アルカリ土類金属（ベリリウム、マグネシウム、カルシウムなど）、土類金属（アルミニウム、ガリウムなど）、遷移金属（亜鉛、ジルコニウムなど）が可能である。一般に、キレート化金属として有用であることが知られている任意の一価、二価、三価、四価の金属を使用することができる。
【０１８８】
Zは、縮合した少なくとも2つの芳香族環を持っていてそのうちの少なくとも一方はアゾール環またはアジン環である複素環の核を完成させる。必要な場合には、必要なその2つの環に追加の環（例えば脂肪族環と芳香族環の両方）を縮合させることができる。機能の向上なしに分子が大きくなることを避けるため、環の原子数は、通常は18個以下に維持する。有用なキレート化オキシノイド化合物の代表例としては、以下のものがある。
CO-1：アルミニウムトリスオキシン［別名、トリス(8-キノリノラト)アルミニウム(III)；Alq］；
CO-2：マグネシウムビスオキシン［別名、ビス(8-キノリノラト)マグネシウム(II)］；
CO-3：ビス[ベンゾ｛f｝-8-キノリノラト]亜鉛(II)；
CO-4：ビス(2-メチル-8-キノリノラト)アルミニウム(III)-μ-オキソ-ビス(2-メチル-8-キノリノラト)アルミニウム(III)；
CO-5：インジウムトリスオキシン［別名、トリス(8-キノリノラト)インジウム］；
CO-6：アルミニウムトリス(5-メチルオキシン)［別名、トリス(5-メチル-8-キノリノラト)アルミニウム(III)］；
CO-7：リチウムオキシン［別名、(8-キノリノラト)リチウム(I)］；
CO-8：ガリウムオキシン［別名、トリス(8-キノリノラト)ガリウム(III)］；
CO-9：ジルコニウムオキシン［別名、テトラ(8-キノリノラト)ジルコニウム(IV)］。
【０１８９】
電子輸送層で用いるのに適した他の電子輸送材料として、アメリカ合衆国特許第4,356,429号に開示されているさまざまなブタジエン誘導体と、アメリカ合衆国特許第4,539,507号に記載されているさまざまな複素環式蛍光剤がある。構造式（ET2）：
【化６７】
2009535812.tif 000069
を満たすベンズアゾールも有用な電子輸送材料である。ただし、
nは3〜8の整数であり；
Zは、O、NR、Sのいずれかであり；
RとR'は、個別に、水素、炭素原子が1〜24個のアルキル（例えばプロピル、t-ブチル、ヘプチルなど）、アリール、またはヘテロ原子で置換されたアリールで炭素原子が5〜20個のもの（例えばフェニル、ナフチル、フリル、チエニル、ピリジル、キノリニルや、これら以外の複素環系）、ハロ（例えばクロロ、フルオロ）、縮合芳香族環を完成させるのに必要な原子のいずれかであり；
Xは、炭素、アルキル、アリール、置換されたアルキル、置換されたアリールのいずれかからなる結合単位であり、複数のベンズアゾールを互いに共役または非共役に結合させる。有用なベンズアゾールの一例は、Shiらがアメリカ合衆国特許第5,766,779号に開示している2,2',2"-(1,3,5-フェニレン)トリス[1-フェニル-1H-ベンゾイミダゾール]（TPBI）である。
【０１９０】
電子輸送層で用いるのに適した他の電子輸送材料の選択は、トリアジン、トリアゾール、イミダゾール、オキサゾール、チアゾールと、これらの誘導体、ポリベンゾビスアゾール、ピリジンをベースとした材料、キノリンをベースとした材料、シアノ含有ポリマー、ペルフルオロ化された材料の中から行なうとよい。
【０１９１】
カソード
【０１９２】
アノード103だけを通して発光を見る場合には、本発明で使用するカソードは、ほぼ任意の導電性材料で構成することができる。望ましい材料は優れた膜形成特性を有するため、下にある有機層との接触がよくなり、低電圧で電子の注入が促進され、優れた安定性を得ることができる。有用なカソード材料は、仕事関数が小さな（4.0eV未満）金属または合金を含んでいることがしばしばある。有用な1つのカソード材料は、アメリカ合衆国特許第4,885,221号に記載されているように、銀が1〜20％の割合で含まれたMg：Ag合金からなる。適切なカソード材料の別のクラスとして、有機層に接する薄い電子注入無機層を備えていて、その上により厚い導電性金属層を被せた構成の二層がある。その場合、無機材料は、仕事関数が小さな金属または金属塩を含んでいることが好ましく、そうなっている場合には、より厚い被覆層は仕事関数が小さい必要がない。このような1つのカソードは、アメリカ合衆国特許第5,677,572号に記載されているように、LiFからなる薄い層と、その上に載るより厚いAl層からなる。アメリカ合衆国特許第6,013,384号に開示されているように、LiをドープしたAlqは有用なEILの一例である。他の有用なカソード材料としては、アメリカ合衆国特許第5,059,861号、第5,059,862号、第6,140,763号に開示されているものがあるが、これだけに限定されるわけではない。
【０１９３】
カソードを通して発光を見る場合、カソードは、透明であるか、ほぼ透明である必要がある。このような用途のためには、金属が薄いか、透明な導電性酸化物を使用するか、このような材料の組み合わせを使用する必要がある。光学的に透明なカソードは、アメリカ合衆国特許第4,885,211号、第5,247,190号、日本国特許第3,234,963号、アメリカ合衆国特許第5,703,436号、第5,608,287号、第5,837,391号、第5,677,572号、第5,776,622号、第5,776,623号、第5,714,838号、第5,969,474号、第5,739,545号、第5,981,306号、第6,137,223号、第6,140,763号、第6,172,459号、ヨーロッパ特許第1 076 368号、アメリカ合衆国特許第6,278,236号、第6,284,393号に、より詳細に記載されている。カソード材料は、一般に、適切な任意の方法（例えば蒸着、スパッタリング、化学蒸着）によって堆積させる。必要な場合には、よく知られた多数の方法でパターニングすることができる。方法としては、例えば、スルー-マスク蒸着、アメリカ合衆国特許第5,276,380号とヨーロッパ特許第0 732 868号に記載されている一体化シャドウ・マスキング、レーザー・アブレーション、選択的化学蒸着などがある。
【０１９４】
他の一般的な有機層とデバイスの構造
【０１９５】
層109と111を場合によってはまとめて単一の層にし、発光と電子輸送の両方をサポートする機能を担わせることができる場合がある。発光ドーパントを正孔輸送層に添加できることも従来技術で知られている。その場合、正孔輸送層がホストとして機能する。多数の発光材料を1つ以上の層に添加し、例えば青色発光材料と黄色発光材料、またはシアン色発光材料と赤色発光材料、または赤色発光材料と緑色発光材料と青色発光材料を組み合わせて白色発光OLEDを作ることができる。白色発光デバイスは、例えば、ヨーロッパ特許第1 187 235号、第1 182 244号、アメリカ合衆国特許第5,683,823号、第5,503,910号、第5,405,709号、第5,283,182号、アメリカ合衆国特許出願公開2002/0186214、2002/0025419、2004/0009367、アメリカ合衆国特許第6,627,333号に記載されている。
【０１９６】
従来技術で知られている追加の層（例えばエキシトンまたは電子の阻止層108、および／または正孔阻止層110）を本発明のデバイスで使用することができる。
【０１９７】
本発明は、例えばアメリカ合衆国特許第5,703,436号と第6,337,492号に記載されているようないわゆる積層デバイス構造で使用することができる。
【０１９８】
有機層の堆積
【０１９９】
上記の有機材料は、気相法（例えば昇華）を通じてうまく堆積するが、流体から（例えば溶媒から）堆積させることもできる（そのとき、場合によっては結合剤も用いて膜の形成を改善する）。材料がポリマーである場合には、溶媒堆積が有用だが、他の方法（例えばスパッタリング、ドナー・シートからの熱転写）も利用することができる。昇華によって堆積させる材料は、タンタル材料からなることの多い昇華用“ボート”から蒸発させること（例えばアメリカ合衆国特許第6,237,529号に記載されている）や、まず最初にドナー・シートにコーティングし、次いで基板のより近くで昇華させることができる。混合材料を含む層では、別々の昇華用ボートを用いること、または材料をあらかじめ混合し、単一のボートまたはドナー・シートからコーティングすることができる。パターニングした堆積は、シャドウ・マスク、一体化シャドウ・マスク（アメリカ合衆国特許第5,294,870号）、ドナー・シートからの空間的に限定された染料熱転写（アメリカ合衆国特許第5,851,709号、第6,066,357号）、インクジェット法（アメリカ合衆国特許第6,066,357号）を利用して実現することができる。
【０２００】
本発明の材料を堆積させる好ましい1つの方法は、アメリカ合衆国特許出願公開2004/0255857とアメリカ合衆国特許出願シリアル番号第10/945,941号に記載されている。この方法では、異なる蒸発源を用いて本発明のそれぞれの材料を蒸発させる。第2の好ましい方法では、温度制御された材料供給路に沿って材料が計量供給されるフラッシュ気化が利用される。好ましいこのような方法は、譲受人に譲渡された以下の特許出願：アメリカ合衆国特許出願シリアル番号第10/784,585号、第10/805,980号、第10/945,940号、第10/945,941号、第11/050,924号、第11/050,934号に記載されている。この第2の方法を利用し、異なる蒸発源からそれぞれの材料を蒸発させること、または複数の固体材料を混合した後に同じ蒸発源を用いて蒸発させることができる。
【０２０１】
封止
【０２０２】
たいていのOLEDデバイスは、水分と酸素の一方または両方に敏感であるため、一般に不活性雰囲気（例えば窒素やアルゴン）中で密封される。OLEDデバイスを不活性雰囲気の中で密封する際には、有機接着剤、金属ハンダ、低融点ガラスのいずれかを用いて保護カバーを取り付けることができる。一般に、ゲッターまたは乾燥剤も密封されたスペースに入れられる。有用なゲッターまたは乾燥剤として、アルカリ金属、アルカリ土類金属、アルミナ、ボーキサイト、硫酸カルシウム、粘土、シリカゲル、ゼオライト、アルカリ金属酸化物、アルカリ土類金属酸化物、硫酸塩、ハロゲン化金属、過塩素酸塩などがある。封止と乾燥のための方法としては、アメリカ合衆国特許第6,226,890号に記載されている方法などがある。さらに、障壁層（例えばSiOx、テフロン（登録商標）、交互に積層された無機層／ポリマー層）が、封止法として知られている。
【０２０３】
光学的最適化
【０２０４】
本発明のOLEDデバイスでは、特性の向上を望むのであれば、よく知られたさまざまな光学的効果を利用することが可能である。例示すると、層の厚さを最適化して光の透過を最大にすること、誘電体ミラー構造を設けること、反射性電極の代わりに光吸収性電極にすること、グレア防止または反射防止のコーティングをディスプレイの表面に設けること、偏光媒体をディスプレイの表面に設けること、カラー・フィルタ、中性フィルタ、色変換フィルタをディスプレイの表面に設けることなどがある。フィルタ、偏光装置、グレア防止用または反射防止用コーティングは、カバーの上に、またはカバーの一部として設けることもできる。
【０２０５】
OLEDデバイスはマイクロキャビティ構造を持つことができる。有用な一実施態様では、一方の金属電極は実質的に不透明かつ反射性であり、他方の金属電極は反射性かつ半透明である。反射性電極は、Au、Ag、Mg、Ca、Al、またはこれらの合金の中から選択することが好ましい。2つの反射性電極が存在しているため、デバイスはマイクロキャビティ構造を持つ。この構造の中で強い光学的干渉が起こって共鳴条件となる。共鳴波長に近い発光は増強され、共鳴波長から遠い発光は抑制される。光路長は、有機層の厚さを選択することによって、または透明な光学的スペーサを電極間に配置することによって調節できる。例えば本発明のOLEDデバイスは、反射性アノードと有機EL媒体の間に配置したITOスペーサ層を備えることができ、有機EL媒体の上には半透明なカソードが載る。
【実施例】
【０２０６】
本発明とその利点は以下の実施例によってよりよく理解できよう。
【０２０７】
デバイスの実施例1-1〜1-6
【０２０８】
本発明の条件を満たすELデバイス（デバイス1-1）を以下のようにして構成した。
【０２０９】
1．アノードとしてインジウム-スズ酸化物（ITO）層を約25nmの厚さにコーティングしたガラス基板に対し、市販の洗剤の中で超音波処理し、脱イオン水の中でリンスし、トルエン蒸気の中で脱脂し、酸素プラズマに1分間にわたって曝露するという操作を順番に実施した。
【０２１０】
2．アメリカ合衆国特許第6,208,075号に記載されているようにしてCHF3をプラズマ支援堆積させることにより、ITOの上に厚さ1nmのフルオロカーボン（CFx）からなる正孔注入層（HIL）を堆積させた。
【０２１１】
3．次に、N,N'-ジ-1-ナフチル-N,N'-ジフェニル-4,4'-ジアミノビフェニル（NPB）からなる正孔輸送層（HTL）を75nmの厚さに真空蒸着した。
【０２１２】
4．4,4',4"-トリス(カルバゾリル)-トリフェニルアミン（TCTA）からなるエキシトン／電子阻止層（EBL）を10nmの厚さに真空蒸着した。
【０２１３】
5．次に、電子輸送共同ホストとしての2,2',2"-(1,3,5-フェニレン)トリスZ(1-フェニル-1H-ベンゾイミダゾール)（TPBI）と、正孔輸送共同ホストとしてのTCTAと、青色リン光発光体としてのトリス(2-(4’,6’-ジフルオロフェニル)ピリジナト-N,C2')イリジウム(III) ［すなわちIr(F2ppy)3］との混合物からなる厚さ35nmの発光層（LEL）をエキシトン阻止層の上に真空蒸着した。TCTAは、LEL中の全共同ホスト材料の30質量％であり、Ir(F2ppy)3は、全共同ホスト材料の8質量％である。
【０２１４】
6．2-フェニル-9,10-ジ(2-ナフチル)アントラセン（PADN）からなる厚さ20nmの電子輸送層（ETL）をLELの上に真空蒸着した。
【０２１５】
7．4,7-ジフェニル-1,10-フェナントロリン（Bphen）からなる厚さ10nmの電子注入層（EIL）をETLの上に真空蒸着した。
【０２１６】
8．0.5nmのフッ化リチウムをEILの上に真空蒸着した後、100nmのアルミニウム層を真空蒸着して2層カソードを形成した。
【０２１７】
上記の一連の操作によってELデバイスの堆積が完了した。したがってデバイス1-1は以下の層構造を持っていた：ITO｜CFx（1nm）｜NPB（75nm）｜TCTA（10nm）｜（TPBI+30質量％のTCTA）+8質量％のIr(F2ppy)3（35nm）｜PADN（20nm）｜Bphen（10nm）｜LiF｜Al。次に、周囲環境から保護するため、このデバイスを乾燥剤とともに乾燥グローブ・ボックスの中で密封した。
【０２１８】
本発明の条件を満たすELデバイス（デバイス1-2）をデバイス1-1と同様にして構成したが、ETLが10nmのTPBI層である点と、EILが20nmのAlq層である点が異なっていた。デバイス1-2は以下の層構造を持っていた：ITO｜CFx（1nm）｜NPB（75nm）｜TCTA（10nm）｜（TPBI+30質量％のTCTA）+8質量％のIr(F2ppy)3（35nm）｜TPBI（10nm）｜Alq（20nm）｜LiF｜Al。
【０２１９】
本発明の条件を満たさない比較用ELデバイス（デバイス1-3）をデバイス1-1と同様にして構成したが、LELにTCTAは含まれておらず、Ir(F2ppy)3のホストとしてTPBIを用いた点が異なっていた。デバイス1-3は以下の層構造を持っていた：ITO｜CFx（1nm）｜NPB（75nm）｜TCTA（10nm）｜TPBI+8質量％のIr(F2ppy)3（35nm）｜PADN（20nm）｜Bphen（10nm）｜LiF｜Al。
【０２２０】
本発明の条件を満たさない比較用ELデバイス（デバイス1-4）をデバイス1-1と同様にして構成したが、Ir(F2ppy)3のホストとしてTPBIを用いた点と、ETLが10nmのTPBI層である点と、EILが20nmのAlq層である点が異なっていた。デバイス1-4は以下の層構造を持っていた：ITO｜CFx（1nm）｜NPB（75nm）｜TCTA（10nm）｜TPBI+8質量％のIr(F2ppy)3（35nm）｜TPBI（10nm）｜Alq（20nm）｜LiF｜Al。
【０２２１】
本発明の条件を満たさない比較用ELデバイス（デバイス1-5）をデバイス1-1と同様にして構成したが、LELにTPBIは含まれておらず、Ir(F2ppy)3のホストとしてTCTAを用いた点が異なっていた。デバイス1-5は以下の層構造を持っていた：ITO｜CFx（1nm）｜NPB（75nm）｜TCTA（10nm）｜TCTA+8質量％のIr(F2ppy)3（35nm）｜PADN（20nm）｜Bphen（10nm）｜LiF｜Al。
【０２２２】
本発明の条件を満たさない比較用ELデバイス（デバイス1-6）をデバイス1-1と同様にして構成したが、Ir(F2ppy)3の純粋なホストとしてTCTAを用いた点と、ETLが10nmのTPBI層である点と、EILが20nmのAlq層である点が異なっていた。デバイス1-6は以下の層構造を持っていた：ITO｜CFx（1nm）｜NPB（75nm）｜TCTA（10nm）｜TCTA+8質量％のIr(F2ppy)3（35nm）｜TPBI（10nm）｜Alq（20nm）｜LiF｜Al。
【０２２３】
このようにして形成したデバイスの効率と色を1 mA/cm2の動作電流密度でテストした。その結果を、表1に、輝度収率（cd/A）、電圧（V）、電力効率（lm/W）、CIE（国際照明委員会）座標の形態で示してある。
【０２２４】
【表１】
2009535812.tif 000070
【０２２５】
表1からわかるように、本発明のデバイス1-1と1-2は、純粋なホストにリン光発光体がドープされている比較用デバイス1-3〜1-6と比較し、輝度収率がより大きくて駆動電圧がより低い。
【０２２６】
デバイスの実施例2-1〜2-5
【０２２７】
これらのデバイスではトリス(2-フェニル-ピリジナト-N,C2')イリジウム(III) ［すなわちIr(ppy)3］を緑色リン光発光体として用いる。
【０２２８】
本発明の条件を満たすELデバイス（デバイス2-1）を以下のようにして構成した。
【０２２９】
1．アノードとしてインジウム-スズ酸化物（ITO）層を約25nmの厚さにコーティングしたガラス基板に対し、市販の洗剤の中で超音波処理し、脱イオン水の中でリンスし、トルエン蒸気の中で脱脂し、酸素プラズマに1分間にわたって曝露するという操作を順番に実施した。
【０２３０】
2．アメリカ合衆国特許第6,208,075号に記載されているようにしてCHF3をプラズマ支援堆積させることにより、ITOの上に厚さ1nmのフルオロカーボン（CFx）からなる正孔注入層（HIL）を堆積させた。
【０２３１】
3．次に、N,N'-ジ-1-ナフチル-N,N'-ジフェニル-4,4'-ジアミノビフェニル（NPB）からなる正孔輸送層（HTL）を95nmの厚さに真空蒸着した。
【０２３２】
4．4,4',4"-トリス(カルバゾリル)-トリフェニルアミン（TCTA）からなるエキシトン／電子阻止層（EBL）を10nmの厚さに真空蒸着した。
【０２３３】
5．次に、厚さ35nmの発光層（LEL）をエキシトン阻止層の上に真空蒸着した。この発光層は、電子輸送共同ホストとしてのビス(9,9'-スピロビ[9H-フルオレン]-2-イル)-メタノン（INV-1）と、この発光層の全共同ホスト材料の30質量％の濃度で存在している正孔輸送共同ホストとしてのTCTAと、全共同ホスト材料の6質量％の濃度で存在している緑色リン光発光体としてのトリス(2-フェニル-ピリジナト-N,C2')イリジウム(III) ［すなわちIr(ppy)3］との混合物からなる。
【０２３４】
6．ビス(9,9'-スピロビ[9H-フルオレン]-2-イル)-メタノン（INV-1）からなる厚さ40nmの電子輸送層（ETL）をLELの上に真空蒸着した。
【０２３５】
7．4,7-ジフェニル-1,10-フェナントロリン（Bphen）からなる厚さ10nmの電子注入層（EIL）をETLの上に真空蒸着した。
【０２３６】
8．0.5nmのフッ化リチウムをEILの上に真空蒸着した後、100nmのアルミニウム層を真空蒸着して2層カソードを形成した。
【０２３７】
上記の一連の操作によってELデバイスの堆積が完了した。したがってデバイス2-1は以下の層構造を持っていた：ITO｜CFx（1nm）｜NPB（95nm）｜TCTA（10nm）｜（INV-1+30質量％のTCTA）+6質量％のIr(ppy)3（35nm）｜INV-1（40nm）｜Bphen（10nm）｜LiF｜Al。次に、周囲環境から保護するため、このデバイスを乾燥剤とともに乾燥グローブ・ボックスの中で密封した。
【０２３８】
本発明の条件を満たすELデバイス（デバイス2-2）をデバイス2-1と同様にして製造したが、ETLを2-フェニル-9,10-ジ(2-ナフチル)アントラセン（PADN）からなる40nmの層にした点が異なっていた。デバイス2-2は以下の層構造を持っていた：ITO｜CFx（1nm）｜NPB（95nm）｜TCTA（10nm）｜（INV-1+30質量％のTCTA）+6質量％のIr(ppy)3（35nm）｜PADN（40nm）｜Bphen（10nm）｜LiF｜Al。
【０２３９】
本発明の条件を満たすELデバイス（デバイス2-3）をデバイス2-1と同様にして製造したが、ETLをN,N'-ジ-2-ナフチル-N,N'-ジフェニル-9,10-アントラセンジアミン（INV-6）からなる40nmの層にした点が異なっていた。
【０２４０】
本発明の条件を満たすELデバイス（デバイス2-4）をデバイス2-1と同様にして製造したが、ETLをTPBIからなる10nmの層にし、EILをAlqからなる40nmの層にした点が異なっていた。デバイス2-4は以下の層構造を持っていた：ITO｜CFx（1nm）｜NPB（95nm）｜TCTA（10nm）｜（INV-1+30質量％のTCTA）+6質量％のIr(ppy)3（35nm）｜TPBI（10nm）｜Alq（40nm）｜LiF｜Al。
【０２４１】
本発明の条件を満たさない比較用ELデバイス（デバイス2-5）をデバイス2-1と同様にして製造したが、ETLをINV-1からなる50nmの層にしてこのINV-1層をフッ化リチウムに隣接させ、EILを省略した点が異なっていた。デバイス2-5は以下の層構造を持っていた：ITO｜CFx（1nm）｜NPB（95nm）｜TCTA（10nm）｜（INV-1+30質量％のTCTA）+6質量％のIr(ppy)3（35nm）｜INV-1（50nm）｜LiF｜Al。
【０２４２】
このようにして形成したデバイスの効率と色を1 mA/cm2の動作電流密度でテストした。その結果を、表2に、輝度収率（cd/A）、電圧（V）、電力効率（lm/W）、CIE（国際照明委員会）座標の形態で示してある。
【０２４３】
【表２】
2009535812.tif 000071
【０２４４】
表2から、デバイス2-1〜2-4は、ETLだけが存在していてEILのないデバイス2-5と比較して、駆動電圧が低くて発光効率が優れていることがわかる。
【０２４５】
デバイスの実施例3-1〜3-4
【０２４６】
本発明による一連のデバイス3-1〜3-4をデバイス2-1と同様にして構成したが、電子輸送層が2-フェニル-9,10-ジ(2-ナフチル)アントラセン（PADN）からなる点が異なっていた。ETLとEILに含まれる材料の厚さは表3に示してある。
【０２４７】
本発明の条件を満たすELデバイス（デバイス3-4）をデバイス3-3と同様にして製造したが、正孔輸送共同ホストTCTAがLELに含まれる全共同ホスト材料の40質量％である点が異なっていた。デバイス3-4は以下の層構造を持っていた：ITO｜CFx（1nm）｜NPB（95nm）｜TCTA（10nm）｜（INV-1+40質量％のTCTA）+6質量％のIr(ppy)3（35nm）｜PADN（40nm）｜Bphen（10nm）｜LiF｜Al。
【０２４８】
このようにして形成したデバイスの効率と色を1 mA/cm2の動作電流密度でテストした。その結果を、表3に、輝度収率（cd/A）、電圧（V）、電力効率（lm/W）、CIE（国際照明委員会）座標の形態で示してある。
【０２４９】
【表３】
2009535812.tif 000072
【０２５０】
ETLとEILの厚さの合計を一定に維持したままデバイスに含まれるこれら2つの化合物層の厚さを変化させると、電圧と効率の改善状態が変化する。
【０２５１】
デバイスの実施例4-1〜4-4
【０２５２】
本発明の条件を満たすELデバイス（デバイス4-1）をデバイス2-1と同様にして製造したが、LELに含まれる電子輸送共同ホストとしてビス(9,9'-スピロビ[9H-フルオレン]-2-イル)-メタノンの代わりにTPBIを使用し、ETLを2-(t-ブチル)-9,10-ジ(2-ナフチル)アントラセン（TBADN）からなる40nmの層にした点が異なっていた。デバイス4-1は以下の層構造を持っていた：ITO｜CFx（1nm）｜NPB（95nm）｜TCTA（10nm）｜（TPBI+30質量％のTCTA）+6質量％のIr(ppy)3（35nm）｜TBADN（40nm）｜Bphen（10nm）｜LiF｜Al。
【０２５３】
本発明の条件を満たすELデバイス（デバイス4-2）をデバイス4-1と同様にして製造したが、ETLをTBADNからなる10nmの層にし、EILをAlqからなる40nmの層にした点が異なっていた。デバイス4-2は以下の層構造を持っていた：ITO｜CFx（1nm）｜NPB（95nm）｜TCTA（10nm）｜（TPBI+30質量％のTCTA）+6質量％のIr(ppy)3（35nm）｜TBADN（10nm）｜Bphen（40nm）｜LiF｜Al。
【０２５４】
やはり本発明の条件を満たすELデバイス（デバイス4-3）をデバイス4-1と同様にして製造したが、ETLをTPBIからなる10nmの層にし、EILをAlqからなる40nmの層にした点が異なっていた。デバイス4-3は以下の層構造を持っていた：ITO｜CFx（1nm）｜NPB（95nm）｜TCTA（10nm）｜（TPBI+30質量％のTCTA）+6質量％のIr(ppy)3（35nm）｜TPBI（10nm）｜Alq（40nm）｜LiF｜Al。
【０２５５】
本発明の条件を満たさない比較用ELデバイス（デバイス4-4）をデバイス4-1と同様にして製造したが、EILをAlqからなる50nmの層にし、そのAlq層をフッ化リチウムに隣接させた点が異なっていた。デバイス4-4は以下の層構造を持っていた：ITO｜CFx（1nm）｜NPB（95nm）｜TCTA（10nm）｜（TPBI+30質量％のTCTA）+6質量％のIr(ppy)3（35nm）｜Alq（50nm）｜LiF｜Al。
【０２５６】
このようにして形成したデバイスの効率と色を1 mA/cm2の動作電流密度でテストした。その結果を、表4に、輝度収率（cd/A）、電圧（V）、電力効率（lm/W）、CIE（国際照明委員会）座標の形態で示してある。
【０２５７】
【表４】
2009535812.tif 000073
【０２５８】
本発明のデバイス4-1と4-2は、EILだけが存在していてETLのないデバイス4-4と比較し、駆動電圧がより低くて輝度収率がより大きい。本発明のデバイス4-2は、デバイス4-4と比べて発光効率も改善されているため、望ましい2層構造を示す。表3からわかるようにデバイス4-1、4-2、4-3ではEILで異なる材料を使用しており、EILの厚さが駆動電圧の改善に影響を与える可能性がある。その場合、より薄いAlq層を有するEILは、デバイス4-2および4-3に関して示してあるよりも駆動電圧が改善される可能性がある。
【０２５９】
デバイスの実施例5-1〜5-3
【０２６０】
本発明の条件を満たすELデバイス（デバイス5-1）をデバイス2-1と同様にして製造したが、LELに含まれる電子輸送共同ホストとしてビス(9,9'-スピロビ[9H-フルオレン]-2-イル)-メタノンの代わりに(5',6'-ジフェニル[1,1':2',1"-テルフェニル]-3',4'-ジイル)ビス(フェニルメタノン)（INV-3）を使用し、正孔輸送共同ホストTCTAをLELに含まれる全共同ホストの40質量％にし、ETLをPADNからなる40nmの層にした点が異なっていた。したがってデバイス5-1は以下の層構造を持っていた：ITO｜CFx（1nm）｜NPB（95nm）｜TCTA（10nm）｜（INV-3+40質量％のTCTA）+6質量％のIr(ppy)3（35nm）｜PADN（40nm）｜Bphen（10nm）｜LiF｜Al。
【０２６１】
本発明の条件を満たすELデバイス（デバイス5-2）をデバイス5-1と同様にして製造したが、ETLをTPBIからなる10nmの層にし、EILをAlqからなる40nmの層にした点が異なっていた。デバイス5-2は以下の層構造を持っていた：ITO｜CFx（1nm）｜NPB（95nm）｜TCTA（10nm）｜（INV-3+40質量％のTCTA）+6質量％のIr(ppy)3（35nm）｜TPBI（10nm）｜Alq（40nm）｜LiF｜Al。
【０２６２】
本発明の条件を満たさない比較用ELデバイス（デバイス5-3）をデバイス5-1と同様にして製造したが、ETLをINV-3からなる50nmの層にし、そのINV-3層をフッ化リチウムに隣接させた点が異なっていた。デバイス5-3は以下の層構造を持っていた：ITO｜CFx（1nm）｜NPB（95nm）｜TCTA（10nm）｜（INV-3+40質量％のTCTA）+6質量％のIr(ppy)3（35nm）｜INV-3（50nm）｜LiF｜Al。
【０２６３】
このようにして形成したデバイスの効率と色を1 mA/cm2の動作電流密度でテストした。その結果を、表5に、輝度収率（cd/A）、電圧（V）、電力効率（lm/W）、CIE（国際照明委員会）座標の形態で示してある。
【０２６４】
【表５】
2009535812.tif 000074
【０２６５】
表5から、デバイス5-1と5-2は、ETLだけが存在していてEILのないデバイス5-3と比較し、駆動電圧がより低くて発光効率がより優れていることがわかる。
【０２６６】
デバイスの実施例6-1〜6-3
【０２６７】
本発明の条件を満たすELデバイス（デバイス6-1）をデバイス2-1と同様にして製造したが、LELに含まれる電子輸送共同ホストとしてビス(9,9'-スピロビ[9H-フルオレン]-2-イル)-メタノンの代わりに3’,4’,5’,6’-テトラキス(4-シアノフェニル)-[1,1':2',1"-テルフェニル]-4,4”-ジカルボニトリル（INV-4）を使用し、正孔輸送共同ホストTCTAをLELに含まれる全共同ホストの40質量％にし、ETLをPADNからなる40nmの層にした点が異なっていた。したがってデバイス6-1は以下の層構造を持っていた：ITO｜CFx（1nm）｜NPB（95nm）｜TCTA（10nm）｜（INV-4+40質量％のTCTA）+6質量％のIr(ppy)3（35nm）｜PADN（40nm）｜Bphen（10nm）｜LiF｜Al。
【０２６８】
本発明の条件を満たすELデバイス（デバイス6-2）をデバイス6-1と同様にして製造したが、ETLをTPBIからなる10nmの層にし、EILをAlqからなる40nmの層にした点が異なっていた。デバイス6-2は以下の層構造を持っていた：ITO｜CFx（1nm）｜NPB（95nm）｜TCTA（10nm）｜（INV-4+40質量％のTCTA）+6質量％のIr(ppy)3（35nm）｜TPBI（10nm）｜Alq（40nm）｜LiF｜Al。
【０２６９】
本発明の条件を満たさない比較用ELデバイス6-3をデバイス6-1と同様にして製造したが、ETLをINV-4からなる50nmの層にし、そのINV-4層をフッ化リチウムに隣接させた点が異なっていた。デバイス6-3は以下の層構造を持っていた：ITO｜CFx（1nm）｜NPB（95nm）｜TCTA（10nm）｜（INV-4+40質量％のTCTA）+6質量％のIr(ppy)3（35nm）｜INV-4（50nm）｜LiF｜Al。
【０２７０】
このようにして形成したデバイスの効率と色を1 mA/cm2の動作電流密度でテストした。その結果を、表6に、輝度収率（cd/A）、電圧（V）、電力効率（lm/W）、CIE（国際照明委員会）座標の形態で示してある。
【０２７１】
【表６】
2009535812.tif 000075
【０２７２】
表6から、デバイス6-1と6-2は、ETLだけが存在していてEILのないデバイス6-3と比較して駆動電圧がより低いことがわかる。
【０２７３】
デバイスの実施例7-1〜7-2
【０２７４】
本発明の条件を満たすELデバイス（デバイス7-1）を以下のようにして構成した。
【０２７５】
1．アノードとしてインジウム-スズ酸化物（ITO）層を約25nmの厚さにコーティングしたガラス基板に対し、市販の洗剤の中で超音波処理し、脱イオン水の中でリンスし、トルエン蒸気の中で脱脂し、酸素プラズマに1分間にわたって曝露するという操作を順番に実施した。
【０２７６】
2．アメリカ合衆国特許第6,208,075号に記載されているようにしてCHF3をプラズマ支援堆積させることにより、ITOの上に厚さ1nmのフルオロカーボン（CFx）からなる正孔注入層（HIL）を堆積させた。
【０２７７】
3．次に、N,N'-ジ-1-ナフチル-N,N'-ジフェニル-4,4'-ジアミノビフェニル（NPB）からなる正孔輸送層（HTL）を95nmの厚さに真空蒸着した。
【０２７８】
4．次に、電子輸送共同ホストとしての3’,4’,5’,6’-テトラキス(4-シアノフェニル)-[1,1':2',1"-テルフェニル]-4,4”-ジカルボニトリル（INV-4）と、正孔輸送共同ホストとしての9,9'-[1,1'-ビフェニル]-4,4'-ジイルビス-9H-カルバゾール（CBP）と、緑色リン光発光体としてのfac-トリス(2-フェニル-ピリジナト-N,C2')イリジウム(III) ［すなわちIr(ppy)3］との混合物からなる厚さ40nmの発光層（LEL）を正孔輸送層の上に真空蒸着した。CBPはLELに含まれる全共同ホスト材料の90質量％であり、Ir(ppy)3は全共同ホスト材料の8質量％であった。
【０２７９】
5．9,10-ジ(2-ナフチル)-2-フェニル-アントラセン（PADN）からなる厚さ35nmの電子輸送層（ETL）をLELの上に真空蒸着した。
【０２８０】
6．4,7-ジフェニル-1,10-フェナントロリン（Bphen）からなる厚さ10nmの電子注入層（EIL）をETLの上に真空蒸着した。
【０２８１】
7．0.5nmのフッ化リチウムをEILの上に真空蒸着した後、100nmのアルミニウム層を真空蒸着して2層カソードを形成した。
【０２８２】
上記の一連の操作によってELデバイスの堆積が完了した。したがってデバイス7-1は以下の層構造を持っていた：ITO｜CFx（1nm）｜NPB（95nm）｜（INV-4+90質量％のCBP）+8質量％のIr(ppy)3（40nm）｜PADN（35nm）｜Bphen（10nm）｜LiF｜Al。次に、周囲環境から保護するため、このデバイスを乾燥剤とともに乾燥グローブ・ボックスの中で密封した。
【０２８３】
本発明の条件を満たさない比較用ELデバイス（デバイス7-2）をデバイス7-1と同様にして製造したが、LELのホスト材料が混合物でなくCBPだけからなる点が異なっていた。デバイス7-2は以下の層構造を持っていた：ITO｜CFx（1nm）｜NPB（95nm）｜CBP+8質量％のIr(ppy)3（40nm）｜PADN（35nm）｜Bphen（10nm）｜LiF｜Al。
【０２８４】
このようにして形成したデバイスの効率と色を1 mA/cm2の動作電流密度でテストした。その結果を、表7に、輝度収率（cd/A）、電圧（V）、電力効率（lm/W）、CIE（国際照明委員会1931）座標の形態で示してある。
【０２８５】
【表７】
2009535812.tif 000076
【０２８６】
本発明のデバイス7-1は、LELで使用されるホスト材料が本発明の条件を満たさないデバイス7-2と比較し、駆動電圧が著しく低くて効率がはるかに高い。
【０２８７】
デバイスの実施例8-1〜8-2
【０２８８】
本発明の条件を満たすELデバイス（デバイス8-1）をデバイス2-1と同様にして製造したが、LELに含まれる電子輸送共同ホストとしてビス(9,9'-スピロビ[9H-フルオレン]-2-イル)-メタノンの代わりにTPBIを使用し、ETLを1,2,3,4-テトラフェニルナフタレン（TPN）からなる40nmの層にした点が異なっていた。したがってデバイス8-1は以下の層構造を持っていた：ITO｜CFx（1nm）｜NPB（95nm）｜TCTA（10nm）｜（TPBI+30質量％のTCTA）+6質量％のIr(ppy)3（35nm）｜TPN（40nm）｜Bphen（10nm）｜LiF｜Al。
【０２８９】
本発明の条件を満たすELデバイス（デバイス8-2）をデバイス8-1と同様にして製造したが、ETLをTPNからなる10nmの層にし、EILをAlqからなる40nmの層にした点が異なっていた。デバイス8-2は以下の層構造を持っていた：ITO｜CFx（1nm）｜NPB（95nm）｜TCTA（10nm）｜（TPBI+30質量％のTCTA）+6質量％のIr(ppy)3（35nm）｜TPN（10nm）｜Alq（40nm）｜LiF｜Al。
【０２９０】
このようにして形成したデバイスの効率と色を1 mA/cm2の動作電流密度でテストした。その結果を、表8に、輝度収率（cd/A）、電圧（V）、電力効率（lm/W）、CIE（国際照明委員会）座標の形態で示してある。
【０２９１】
【表８】
2009535812.tif 000077
【０２９２】
表8から、デバイス8-1と8-2は駆動電圧がより低くて輝度収率が改善されていることがわかる。
【０２９３】
デバイスの実施例9-1〜9-5
【０２９４】
本発明による一連のデバイス9-1〜9-5をデバイス2-1と同様にして構成したが、2-フェニル-9,10-ジ(2-ナフチル)アントラセン（PADN）にからなる電子輸送層の後に8-ヒドロキシ-キノリナトリチウム（INV-19）からなるEILが存在する点が異なっていた。ETLとEILの厚さは表9に示してある。
【０２９５】
【化６８】
2009535812.tif 000078
【０２９６】
このようにして形成したデバイスの効率と色を1 mA/cm2の動作電流密度でテストした。その結果を、表9に、輝度収率（cd/A）、電圧（V）、電力効率（lm/W）、CIE（国際照明委員会）座標の形態で示してある。
【０２９７】
【表９】
2009535812.tif 000079
【０２９８】
ETLとEILの厚さの合計を一定に維持したままこれら2つの化合物層の厚さを変化させると、電圧と効率の改善状態が変化する。
【０２９９】
デバイスの実施例10-1〜10-2
【０３００】
これらのデバイスでは赤色リン光発光体としてトリス(1-フェニル-イソキノリナト-N^C)イリジウム(III) ［すなわちIr(1-piq)3］を使用する。
【０３０１】
本発明の条件を満たすELデバイス（デバイス10-1）を以下のようにして構成した。
【０３０２】
1．アノードとしてインジウム-スズ酸化物（ITO）層を約25nmの厚さにコーティングしたガラス基板に対し、市販の洗剤の中で超音波処理し、脱イオン水の中でリンスし、トルエン蒸気の中で脱脂し、酸素プラズマに1分間にわたって曝露するという操作を順番に実施した。
【０３０３】
2．アメリカ合衆国特許第6,208,075号に記載されているようにしてCHF3をプラズマ支援堆積させることにより、ITOの上に厚さ1nmのフルオロカーボン（CFx）からなる正孔注入層（HIL）を堆積させた。
【０３０４】
3．次に、ジピラジノ[2,3-f:2',3'-h]キノキサリンヘキサカルボニトリル（DQHC）からなる別の正孔注入層（HIL2）を10nmの厚さに真空蒸着した。
【０３０５】
4．次に、N,N'-ジ-1-ナフチル-N,N'-ジフェニル-4,4'-ジアミノビフェニル（NPB）からなる厚さ135nmの正孔輸送層（HTL）をHIL2の上に真空蒸着した。
【０３０６】
5．次に、厚さ35nmの発光層（LEL）を正孔輸送層の上に真空蒸着した。この発光層は、電子輸送共同ホストとしてのビス(2-メチル-8-キノリノラト-κN1,κO8)([1,1’:3’,1”-テルフェニル]-2’-オラト)-アルミニウム（INV-5）と、この発光層の全共同ホスト材料の12質量％の濃度で存在している正孔輸送共同ホストとしてのNPBと、全共同ホスト材料の4質量％の濃度で存在している赤色リン光発光体としてトリス(1-フェニル-イソキノリナト-N^C)イリジウム(III) ［すなわちIr(1-piq)3］との混合物からなる。
【０３０７】
6．2-フェニル-9,10-ジ(2-ナフチル)アントラセン（PADN）からなる厚さ45nmの電子輸送層（ETL）をLELの上に真空蒸着した。
【０３０８】
7．4,7-ジフェニル-1,10-フェナントロリン（Bphen）からなる厚さ5nmのEILをETLの上に真空蒸着した。
【０３０９】
8．0.5nmのフッ化リチウムをEILの上に真空蒸着した後、100nmのアルミニウム層を真空蒸着して2層カソードを形成した。
【０３１０】
上記の一連の操作によってELデバイスの堆積が完了した。したがってデバイス10-1は以下の層構造を持っていた：ITO｜CFx（1nm）｜DQHC（10nm）｜NPB（135nm）｜（INV-5+12質量％のNPB）+4質量％のIr(1-piq)3（35nm）｜PADN（45nm）｜Bphen（5nm）｜LiF｜Al。次に、周囲環境から保護するため、このデバイスを乾燥剤とともに乾燥グローブ・ボックスの中で密封した。
【０３１１】
本発明の条件を満たすELデバイス（デバイス10-2）をデバイス10-1と同様にして製造したが、LELにNPBを含まない点が異なっていた。赤色発光体Ir(1-piq)3は、ホスト材料の8質量％であった。デバイス10-2は以下の層構造を持っていた：ITO｜CFx（1nm）｜DQHC（10nm）｜NPB（135nm）｜INV-5+8質量％のIr(1-piq)3（35nm）｜PADN（45nm）｜Bphen（5nm）｜LiF｜Al。
【０３１２】
このようにして形成したセルの効率と色を2 mA/cm2の動作電流密度でテストした。その結果を、表10に、輝度収率（cd/A）、電圧（V）、電力効率（lm/W）、CIE（国際照明委員会）座標の形態で示してある。
【０３１３】
【表１０】
2009535812.tif 000080
【０３１４】
表10から、本発明のデバイス10-1は、デバイス10-2と比べて駆動電圧がより低くて発光効率がより高いことがわかる。
【０３１５】
この明細書の中で引用した特許とそれ以外の刊行物のあらゆる内容は、参考としてこの明細書に組み込まれているものとする。本発明を好ましいくつかの実施態様を特に参照して詳細に説明してきたが、本発明の精神と範囲の中でさまざまなバリエーションや変形が可能であることが理解されよう。
【図面の簡単な説明】
【０３１６】
【図１】本発明を利用できる典型的なOLEDデバイスの概略断面図である。
【符号の説明】
【０３１７】
101    基板
103    アノード
105    正孔注入層（HIL）
107    正孔輸送層（HTL）
108    エキシトン阻止層（EBL）
109    発光層（LEL）
110    正孔阻止層（HBL）
111    電子輸送層（ETL）
112    電子注入層（EIL）
113    カソード
150    電圧/電流源
160    導電体
【図１】
2009535812.tif 000100
【国際調査報告】
2009535812.tif 000101
2009535812.tif 000102
2009535812.tif 000103
2009535812.tif 000104
2009535812.tif 000105